(57)【要約】  少なくとも１つの式１の単位および式１’の化合物を含むポリマーであって、式１および式１’において、ｎは０、１、２、３または４であり、ｍは０、１、２、３または４であり、Ｘは、それぞれ、Ｏ、Ｓ、ＳｅおよびＴｅからなる群から選択され、Ｑは、それぞれ、Ｃ、ＳｉおよびＧｅからなる群から選択され、Ｒは、それぞれ、水素、Ｃ１〜３０アルキル、Ｃ２〜３０アルケニル、Ｃ２〜３０アルキニル、Ｃ５〜１２シクロアルキルおよびＣ６〜１８アリールからなる群から選択され、Ｒ２、Ｒ２’およびＲ＊は、それぞれ、水素、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群から独立して選択され、Ｌ１およびＬ２は、互いに独立して、それぞれ、Ｃ６〜３０アリーレンおよび５〜３０員ヘテロアリーレンからなる群から選択される、前記ポリマー。
2019501993.tif 000002
【特許請求の範囲】
【請求項１】
少なくとも１つの式１の単位
【化１】
2019501993.tif 000095
および式１’の化合物
【化２】
2019501993.tif 000096
を含むポリマーであって、
式１および１’において、
ｎは０、１、２、３または４であり、
ｍは０、１、２、３または４であり、
Ｘは、それぞれ、Ｏ、Ｓ、ＳｅおよびＴｅ、好ましくはＯ、ＳおよびＳｅ、より好ましくはＳおよびＳｅ、最も好ましくはＳからなる群から選択され；
Ｑは、それぞれ、Ｃ、ＳｉおよびＧｅ、好ましくはＣおよびＳｉ、最も好ましくはＣからなる群から選択され；
Ｒは、それぞれ、水素、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜６個の置換基で置換することができ；かつＣ５〜１２シクロアルキルの１つまたは２つのＣＨ２基（ただし、隣接するＣＨ２基ではない）はＯ、ＳまたはＮＲｅによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＮＲｖ−Ｃ（Ｏ）Ｒｗ、Ｃ（Ｏ）−ＮＲｖＲｗ、ＳＲｖおよびハロゲンからなる群から独立して選択される１〜６個の置換基で置換することができ、
ここで
ＲｖおよびＲｗは、Ｈ、Ｃ１〜２０アルキル、Ｃ２〜２０アルケニル、Ｃ２〜２０アルキニルおよびＣ５〜８シクロアルキルからなる群から独立して選択され、
Ｒ２、Ｒ２’およびＲ＊は、それぞれ、水素、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群から独立して選択され、
ここで
Ｒ２１およびＲ２２は、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から独立して選択され、
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲｅまたはＮＲｅ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ、
ここで
ＲＳｉｓ、ＲＳｉｔおよびＲＳｉｕは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
Ｌ１およびＬ２は、互いに独立して、それぞれ、Ｃ６〜３０アリーレン、５〜３０員ヘテロアリーレン、
【化３】
2019501993.tif 000097
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化４】
2019501993.tif 000098
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる、前記ポリマー。
【請求項２】
請求項１記載のポリマーであって、
Ｒ２、Ｒ２’およびＲ＊は、それぞれ、水素、Ｃ１〜３０アルキル、およびハロゲンからなる群から選択され、
ここで
Ｃ１〜３０アルキルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキルの少なくとも２つのＣＨ２基（ただし、隣接するＣＨ２基ではない）はＯまたはＳによって置き換えることができ、
ここで
ＲＳｉｓ、ＲＳｉｔおよびＲＳｉｕは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ３〜２０アルケニル、Ｃ３〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ３〜２０アルケニルおよびＣ３〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ３〜１０アルケニルおよびＣ３〜１０アルキニルからなる群から独立して選択され、
ここで
Ｃ１〜１０アルキル、Ｃ３〜１０アルケニルおよびＣ３〜１０アルキニルは、ハロゲン、ＣＮおよびＮＯ２からなる群から選択される１〜５個の置換基で置換することができ、
Ｘは、それぞれ、Ｏ、ＳおよびＳｅからなる群から選択され、
Ｑは、それぞれ、炭素原子であり、
Ｒは、それぞれ、水素、Ｃ１〜３０アルキルおよびＣ６〜１８アリールからなる群から選択され、
ここで
Ｃ１〜３０アルキルは、Ｃ６〜１４アリール、ＯＲｖ、ＳＲｖおよびハロゲンからなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ６〜１８アリールは、Ｃ１〜２０アルキル、ＯＲｖ、ＳＲｖおよびハロゲンからなる群から独立して選択される１〜６個の置換基で置換することができ、
ここで
ＲｖおよびＲｗは、ＨまたはＣ１〜２０アルキルからなる群から独立して選択され、かつ
Ｌ１、Ｌ２、ｎおよびｍは請求項１で規定された通りである、前記ポリマー。
【請求項３】
請求項１記載のポリマーであって、
Ｒ２、Ｒ２’およびＲ＊は、それぞれ、水素、非置換Ｃ１〜３０アルキルおよびハロゲンからなる群から選択され、
Ｘは、それぞれ、Ｏ、ＳおよびＳｅからなる群から選択され、
Ｑは、それぞれ、炭素原子であり、
Ｒは、それぞれ、Ｃ１〜３０アルキルおよびフェニルからなる群から選択され、
ここで
Ｃ１〜３０アルキルは１〜１０個のハロゲン原子で置換することができ、
フェニルはＣ１〜２０アルキル、ＯＲｖ、およびハロゲンからなる群から独立して選択される１〜６個の置換基で置換することができ、
ここで
ＲｖおよびＲｗは、ＨおよびＣ１〜２０アルキルからなる群から独立して選択され、
Ｌ１、Ｌ２、ｎおよびｍは請求項１で規定された通りである、前記ポリマー。
【請求項４】
請求項１記載のポリマーであって、
Ｒ２、Ｒ２’およびＲ＊は、それぞれ、水素であり、
Ｘは、それぞれ、Ｓであり、
Ｑは、それぞれ、炭素原子であり、
Ｒは、それぞれ、Ｃ１〜３０アルキルまたはフェニルであり、
Ｌ１、Ｌ２、ｎおよびｍは請求項１で規定された通りである、前記ポリマー。
【請求項５】
請求項１から４までのいずれか１項記載のポリマーであって、
Ｌ１およびＬ２は、互いに独立して、それぞれ、Ｃ６〜１８アリーレンおよび５〜３０員ヘテロアリーレン
【化５】
2019501993.tif 000099
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化６】
2019501993.tif 000100
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＳｉＲＳｉｖＲＳｉｗＲＳｉｘは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、かつ
ｎおよびｍは請求項１で規定された通りである、前記ポリマー。
【請求項６】
請求項５記載のポリマーであって、
Ｌ１およびＬ２は、互いに独立して、それぞれ、Ｃ６〜３０アリーレン、５〜３０員ヘテロアリーレン
【化７】
2019501993.tif 000101
からなる群から選択され、
ここで
Ｃ６〜３０アリーレンおよび５〜３０員ヘテロアリーレンは、
【化８−１】
2019501993.tif 000102
【化８−２】
2019501993.tif 000103
【化８−３】
2019501993.tif 000104
からなる群から選択され、
ここで
Ｒ１０４およびＲ１０５は、独立して、それぞれ、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から選択されるか、またはＲ１０４およびＲ１０５は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
ここで
ＲｓおよびＲｔは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
ここで
Ｃ６〜３０アリーレンおよび５〜３０員ヘテロアリーレンは、それぞれ、Ｃ１〜３０アルキルおよびハロゲンからなる群から選択される１〜６個の置換基Ｒ３で置換することができ、
ここで
【化９】
2019501993.tif 000105
は、それぞれ、Ｃ１〜３０アルキル、Ｃ（Ｏ）−Ｒ４１、Ｃ（Ｏ）−ＯＲ４１およびＣＮからなる群から選択される１つまたは２つの置換基Ｒ４で置換することができ、
ここで
Ｒ４１は、それぞれ、Ｃ１〜３０アルキルであり、かつ
ｎおよびｍは請求項１で規定された通りである、前記ポリマー。
【請求項７】
請求項６記載のポリマーであって、
Ｌ１およびＬ２は、互いに独立して、
【化１０−１】
2019501993.tif 000106
【化１０−２】
2019501993.tif 000107
からなる群から選択され、
ここで
Ｒ１０４およびＲ１０５は請求項６で規定された通りであり、
Ｒ１は請求項１で規定された通りであり、かつ
Ｌ１およびＬ２はさらに置換されていない、前記ポリマー。
【請求項８】
請求項１記載のポリマーであって、
Ｌ１およびＬ２は
【化１１】
2019501993.tif 000108
から選択され、
ここでＲ１は請求項１で規定された通りである、前記ポリマー。
【請求項９】
請求項１から８までのいずれか１項記載のポリマーであって、
ｎは０、１または２であり、かつ
ｍは０、１または２である、前記ポリマー。
【請求項１０】
ｎは０であり、かつ式（１−Ｉ）の単位：
【化１２】
2019501993.tif 000109
を含み、
ここで、Ｒ２、Ｒ２’、Ｑ、Ｘ、ＲおよびＬ２およびｍは請求項１で規定された通りである、請求項１記載のポリマーの製造方法であって、
式（２）の化合物：
【化１３】
2019501993.tif 000110
［前記式中、Ｙは、それぞれ、Ｉ、Ｂｒ、ＣｌまたはＯ−Ｓ（Ｏ）２ＣＦ３であり、かつＲ２、Ｒ２’、Ｑ、ＸおよびＲは式（１−Ｉ）の化合物について規定された通りである］を、
式（３）の化合物：
【化１４】
2019501993.tif 000111
［前記式中、
Ｌ２は、式（１−I）の化合物について規定された通りであり、
ＺａおよびＺｂは、Ｂ（ＯＺ１）（ＯＺ２）、ＳｎＺ１Ｚ２Ｚ３、
【化１５】
2019501993.tif 000112
からなる群から独立して選択され、
ここで、Ｚ１、Ｚ２、Ｚ３、Ｚ４、Ｚ５およびＺ６は、互いに独立して、それぞれ、ＨまたはＣ１〜４アルキルである］
と反応させる工程を含む、前記製造方法。
【請求項１１】
式（２）、（２’）および（４）
【化１６】
2019501993.tif 000113
［前記式中、
Ｒ２、Ｒ２’、Ｑ、ＸおよびＲは請求項１で規定された通りであり、
Ｙは、それぞれ、Ｉ、Ｂｒ、ＣｌまたはＯ−Ｓ（Ｏ）２ＣＦ３であり、
ＺａおよびＺｂは請求項１０に記載された通りの意味を有する］
の中間体。
【請求項１２】
請求項１から９までのいずれか１項記載のポリマーを含む電子デバイス。
【請求項１３】
前記電子デバイスが有機電界効果トランジスタである、請求項１２記載の電子デバイス。
【請求項１４】
請求項１から９までのいずれか１項記載のポリマーの半導体材料としての使用。
【発明の詳細な説明】
【技術分野】
【０００１】
発明の詳細な説明
本発明は、新規なナフトインダセノジチオフェン（ＮＤＴ）およびそれで作られたＮＤＴ含有ポリマー、これらのＮＤＴ化合物およびＮＤＴ含有ポリマーの製造方法、中間体、これらのポリマーを含む電子デバイス、ならびにこれらのポリマーの半導体材料としての使用に関する。
【背景技術】
【０００２】
有機半導体材料は、有機光起電力デバイス（ＯＰＶ）、有機電界効果トランジスタ（ＯＦＥＴ）、有機発光ダイオード（ＯＬＥＤ）、有機フォトダイオード（ＯＰＤ）および有機エレクトロクロミックデバイス（ＥＣＤ）などの電子デバイスに使用され得る。
【０００３】
有機半導体材料は、液状加工技術が加工性の点で都合が良く、従って、低コストの有機半導体材料をベースとした電子デバイスの製造を可能にするため、スピンコーティングなどの液処理技術と互換性があることが望ましい。また、液処理技術はプラスチック基材にも適合するので、軽量で機械的に柔軟な有機半導体材料をベースとした電子デバイスの製造が可能である。
【０００４】
有機光起電力デバイス（ＯＰＶ）、有機電界効果トランジスタ（ＯＦＥＴ）、および有機フォトダイオード（ＯＰＤ）での用途の場合、有機半導体材料は高い電荷キャリア移動度を示すことがさらに望ましい。
【０００５】
有機光起電力デバイス（ＯＰＶ）および有機フォトダイオード（ＯＰＤ）での用途の場合、有機半導体材料はさらに可視光および近赤外光の強い吸収を示すべきである。
【０００６】
電子デバイスにおける半導体材料としての位置異性体ナフトインダセノジチオフェン化合物の使用は、当該技術分野において知られている。
【０００７】
Ｍａらの、Macromolecules, 2013, 46, 4813-4821は、以下の式Ｆ１の単位
【化１】
2019501993.tif 000003
を含む半導体ポリマー、およびこれらのポリマーを含む有機電界効果トランジスタを記載している。
【０００８】
国際公開第２０１５／０２５９８１号も同様に式Ｆ１の単位を含む化合物を記載している。
【０００９】
Ｍａらの、J. Mater. Chem. A, 2014, 2, 13905〜13915は、以下の式Ｆ２の単位
【化２】
2019501993.tif 000004
を含む半導体ポリマーおよびこれらのポリマーを含む有機電界効果トランジスタを記載している。
【００１０】
国際公開第２０１４／０８６４５７号は、以下の一般的な式Ｆ３、Ｆ４およびＦ５の単位
【化３】
2019501993.tif 000005
を含む半導体ポリマーおよびこれらのポリマーを含む有機電界効果トランジスタを記載している。一般式Ｆ３を含む化合物については、いくつかの実験データが示されているのに対して、式Ｆ５の単位を含む化合物では、一般式Ｆ５への予想される合成経路が示されているだけで、適用結果は記載されていなかった。
【発明の概要】
【発明が解決しようとする課題】
【００１１】
本発明の課題は、有機半導体材料を提供することであった。この課題は、式１のポリマー、式１’の化合物、ポリマーの製造方法、ポリマーを製造するための中間体、ポリマーを含む電子デバイスおよびポリマーの使用によって解決される。
【課題を解決するための手段】
【００１２】
本発明のポリマーは、少なくとも１つの式１の単位
【化４】
2019501993.tif 000006
を含む。
【００１３】
また、本発明の一部は、式１’の化合物
【化５】
2019501993.tif 000007
であり、
式１および１’において、
ｎは０、１、２、３または４であり、
ｍは０、１、２、３または４であり、
Ｘは、それぞれ、Ｏ、Ｓ、ＳｅおよびＴｅ、好ましくはＯ、ＳおよびＳｅ、より好ましくはＳおよびＳｅ、最も好ましくはＳからなる群から選択され；
Ｑは、それぞれ、Ｃ、ＳｉおよびＧｅ、好ましくはＣおよびＳｉ、最も好ましくはＣからなる群から選択され；
Ｒは、それぞれ、水素、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜６個の置換基で置換することができ；かつＣ５〜１２シクロアルキルの１つまたは２つのＣＨ２基（ただし、隣接するＣＨ２基ではない）は、Ｏ、ＳまたはＮＲｅによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＮＲｖ−Ｃ（Ｏ）Ｒｗ、Ｃ（Ｏ）−ＮＲｖＲｗ、ＳＲｖおよびハロゲンからなる群から独立して選択される１〜６個の置換基で置換することができ、
ここで
ＲｖおよびＲｗは、Ｈ、Ｃ１〜２０アルキル、Ｃ２〜２０アルケニル、Ｃ２〜２０アルキニルおよびＣ５〜８シクロアルキルからなる群から独立して選択され、
Ｒ２、Ｒ２’およびＲ＊は、それぞれ、水素、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群から独立して選択され、
ここで
Ｒ２１およびＲ２２は、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から独立して選択され、
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳで置換することができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲｅまたはＮＲｅ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ、
ここで
ＲＳｉｓ、ＲＳｉｔおよびＲＳｉｕは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
Ｌ１およびＬ２は、互いに独立して、それぞれ、Ｃ６〜１８アリーレン、５〜２０員ヘテロアリーレン、
【化６】
2019501993.tif 000008
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化７】
2019501993.tif 000009
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮ、およびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる。
【図面の簡単な説明】
【００１４】
【図１】ＶＧＳ（ゲートソース電圧）＝１０Ｖ〜−３０Ｖ（刻み幅０．５Ｖ）、ＶＤＳ（ドレインソース電圧）＝−３０Ｖでの、ポリマーＰ１から製造されたＦＥＴ（電界効果トランジスタ）の代表的な伝達特性を示す。
【図２】ＶＧＳ（ゲートソース電圧）＝１０Ｖ〜−３０Ｖ（刻み幅０．５Ｖ）、ＶＤＳ（ドレインソース電圧）＝−３０Ｖでの、ポリマーＰ２から製造されたＦＥＴ（電界効果トランジスタ）の代表的な伝達特性を示す。
【発明を実施するための形態】
【００１５】
ハロゲンはＦ、Ｃｌ、ＢｒおよびＩであり得る。
Ｘは好ましくは各場合において同じである。
Ｑは好ましくは各場合において同じである。
Ｒ２は好ましくは各場合において同じである。
Ｒ＊は好ましくは各場合において同じである。
【００１６】
Ｃ１〜４アルキル、Ｃ１〜１０アルキル、Ｃ１〜２０アルキル、Ｃ１〜３０アルキル、Ｃ１〜３６アルキル、Ｃ１〜５０アルキル、Ｃ１〜６０アルキルおよびＣ１〜１００アルキルは分枝鎖状または非分枝鎖状であり得る。Ｃ１〜４アルキルの例は、メチル、エチル、ｎ−プロピル、イソプロピル、ｎ−ブチル、ｓｅｃ−ブチル、イソブチルおよびｔｅｒｔ−ブチルである。Ｃ１〜１０アルキルの例は、Ｃ１〜４アルキル、ｎ−ペンチル、ネオペンチル、イソペンチル、ｎ−（１−エチル）プロピル、ｎ−ヘキシル、ｎ−ヘプチル、ｎ−オクチル、ｎ−（２−エチル）ヘキシル、ｎ−ノニル、およびｎ−デシルである。Ｃ１〜２０アルキルの例は、Ｃ１〜１０アルキルおよびｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ２０）である。Ｃ１〜３０アルキル、Ｃ１〜３６アルキル、Ｃ１〜５０アルキル、Ｃ１〜６０アルキルおよびＣ１〜１００アルキルの例は、Ｃ１〜２０アルキル、およびｎ−ドコシル（Ｃ２２）、ｎ−テトラコシル（Ｃ２４）、ｎ−ヘキサコシル（Ｃ２６）、ｎ−オクタコシル（Ｃ２８）およびｎ−トリアコンチル（Ｃ３０）である。
【００１７】
Ｃ２〜１０アルケニル、Ｃ２〜２０アルケニル、Ｃ２〜３０アルケニル、Ｃ２〜６０アルケニルおよびＣ２〜１００アルケニルは、分枝鎖状または非分枝鎖状であり得る。Ｃ２〜１０アルケニルの例は、ビニル、プロペニル、シス−２−ブテニル、トランス−２−ブテニル、３−ブテニル、シス−２−ペンテニル、トランス−２−ペンテニル、シス−３−ペンテニル、トランス−３−ペンテニル、４−ペンテニル、２−メチル−３−ブテニル、ヘキセニル、ヘプテニル、オクテニル、ノネニルおよびドセニルである。Ｃ２〜２０アルケニル、Ｃ２〜６０アルケニルおよびＣ２〜１００アルケニルの例は、Ｃ２〜１０アルケニルならびにリノレイル（Ｃ１８）、リノレニル（Ｃ１８）、オレイル（Ｃ１８）、およびアラキドニル（Ｃ２０）である。Ｃ２〜３０アルケニルの例は、Ｃ２〜２０アルケニルおよびエルシル（Ｃ２２）である。
【００１８】
Ｃ２〜１０アルキニル、Ｃ２〜２０アルキニル、Ｃ２〜３０アルキニル、Ｃ２〜６０アルキニルおよびＣ２〜１００アルキニルは分枝鎖状または非分枝鎖状であり得る。Ｃ２〜１０アルキニルの例は、エチニル、２−プロピニル、２−ブチニル、３−ブチニル、ペンチニル、ヘキシニル、ヘプチニル、オクチニル、ノニニルおよびデシニルである。Ｃ２〜２０アルキニル、Ｃ２〜３０アルケニル、Ｃ２〜６０アルキニルおよびＣ２〜１００アルキニルの例は、ウンデシニル、ドデシニル、ウンデシニル、ドデシニル、トリデシニル、テトラデシニル、ペンタデシニル、ヘキサデシニル、ヘプタデシニル、オクタデシニル、ノナデシニルおよびイコシニル（Ｃ２０）である。
【００１９】
Ｃ５〜６シクロアルキルの例は、シクロペンチルおよびシクロヘキシルである。Ｃ５〜８シクロアルキルの例は、Ｃ５〜６シクロアルキルおよびシクロヘプチルおよびシクロオクチルである。Ｃ５〜１２シクロアルキルは、Ｃ５〜８シクロアルキルおよびシクロノニル、シクロデシル、シクロウンデシルおよびシクロドデシルである。
【００２０】
Ｃ６〜１０アリールの例は、フェニル、
【化８】
2019501993.tif 000010
である。
【００２１】
Ｃ６〜１４アリールの例は、Ｃ６〜１０アリールおよび
【化９】
2019501993.tif 000011
である。
【００２２】
Ｃ６〜１８アリールの例は、Ｃ６〜１４アリールおよび
【化１０】
2019501993.tif 000012
である。
【００２３】
５〜１０員ヘテロアリールは、５〜１０員の単環式または多環式、例えば、二環式、三環式または四環式の環系であり、該環系は少なくとも１つの複素芳香族環を含み、さらに非芳香族環を含んでいてよく、Ｏ＝によって置換されていてもよい。
【００２４】
５〜１４員ヘテロアリールは、５〜１４員の単環式または多環式、例えば、二環式、三環式または四環式の環系であり、該環系は少なくとも１つの複素芳香族環を含み、さらに非芳香族環を含んでいてよく、Ｏ＝によって置換されていてもよい。
【００２５】
５〜２０員ヘテロアリールは、５〜２０員の単環式または多環式、例えば、二環式、三環式または四環式の環系であり、該環系は少なくとも１つの複素芳香族環を含み、さらに非芳香族環を含んでいてよく、Ｏ＝によって置換されていてもよい。
【００２６】
５〜１０員ヘテロアリールの例は
【化１１−１】
2019501993.tif 000013
【化１１−２】
2019501993.tif 000014
【化１１−３】
2019501993.tif 000015
であり；
５〜１４員ヘテロアリールの例は５〜１０員ヘテロアリールについて示された例および
【化１２−１】
2019501993.tif 000016
【化１２−２】
2019501993.tif 000017
であり；
５〜２０員ヘテロアリールの例は５〜１４員ヘテロアリールについて示された例および
【化１３】
2019501993.tif 000018
であり；
ここで、
Ｒ１００およびＲ１０１は、独立して各場合においてＨ、Ｃ１〜２０アルキル、Ｃ２〜２０アルケニル、Ｃ２〜２０アルキニル、Ｃ５〜８シクロアルキル、Ｃ６〜１４アリール、および５〜１４員ヘテロアリールからなる群から選択されるか、またはＲ１００およびＲ１０１は、同じ原子に結合される場合、それらが結合される原子と一緒に５〜１２員の環系を形成し、
ここで、
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮ、およびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮ、およびＮＯ２からなる群から選択される１〜５個の置換基で置換することができ；
ここで、
ＲｑおよびＲｒは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる。
【００２７】
Ｃ６〜３０アリーレンは、６〜３０員の単環式または多環式、例えば、二環式、三環式、四環式、五環式または六環式の環系であり、該環系は少なくとも１つのＣ−芳香族環を含み、さらに非芳香族環または複素芳香族環を含んでいてよく、Ｏ＝によって置換されていてもよい。
【００２８】
Ｃ６〜３０アリーレンの例は、
【化１４−１】
2019501993.tif 000019
【化１４−２】
2019501993.tif 000020
であり、
ここで
Ｒ１は、各場合においてＨ、Ｃ１〜１００アルキル、Ｃ２〜１００アルケニル、Ｃ２〜１００アルキニル、Ｃ５〜１２シクロアルキル、Ｃ６〜１８アリール、５〜２０員ヘテロアリール、Ｃ（Ｏ）−Ｃ１〜１００アルキル、Ｃ（Ｏ）−Ｃ５〜１２シクロアルキルおよびＣ（Ｏ）−ＯＣ１〜１００アルキルからなる群から選択され、
ここで
Ｃ１〜１００アルキル、Ｃ２〜１００アルケニルおよびＣ２〜１００アルキニルは、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮ、およびＮＯ２からなる群から独立して選択される１〜４０個の置換基で置換することができ；かつＣ１〜１００アルキル、Ｃ２〜１００アルケニルおよびＣ２〜１００アルキニルの少なくとも２つのＣＨ２基（ただし、隣接するＣＨ２基ではない）はＯまたはＳによって置き換えることができ、
Ｃ５〜１２シクロアルキルは、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮ、およびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲａまたはＮＲａ−ＣＯによって置き換えることができ、
Ｃ６〜１８アリールおよび５〜２０員ヘテロアリールは、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮ、およびＮＯ２からなる群から独立して選択される１〜６個の置換基で置換することができ、
ここで
ＲａおよびＲｂは、Ｈ、Ｃ１〜６０アルキル、Ｃ２〜６０アルケニル、Ｃ２〜６０アルキニル、Ｃ５〜８シクロアルキル、Ｃ６〜１４アリールおよび５〜１４員ヘテロアリールからなる群から独立して選択され、
ＲＳｉａ、ＲＳｉｂおよびＲＳｉｃは、Ｈ、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、Ｏ−Ｃ１〜６０アルキル、Ｏ−Ｃ２〜６０アルケニル、Ｏ−Ｃ２〜６０アルキニル、Ｏ−Ｃ５〜８シクロアルキル、Ｏ−Ｃ６〜１４アリール、Ｏ−５〜１４員ヘテロアリール、−［Ｏ−ＳｉＲＳｉｄＲＳｉｅ］ｏ−ＲＳｉｆ、ＮＲ５Ｒ６、ハロゲンおよびＯ−Ｃ（Ｏ）−Ｒ５からなる群から独立して選択され、
ここで
ｏは１〜５０の整数であり、
ＲＳｉｄ、ＲＳｉｅおよびＲＳｉｆは、Ｈ、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、Ｏ−Ｃ１〜６０アルキル、Ｏ−Ｃ２〜６０アルケニル、Ｏ−Ｃ２〜６０アルキニル、Ｏ−Ｃ５〜８シクロアルキル、Ｏ−Ｃ６〜１４アリール、Ｏ−５〜１４員ヘテロアリール、−［Ｏ−ＳｉＲＳｉｇＲＳｉｈ］ｐ−ＲＳｉｉ、ＮＲ５０Ｒ６０、ハロゲンおよびＯ−Ｃ（Ｏ）−Ｒ５０からなる群から独立して選択され；
ここで
ｐは１〜５０の整数であり、
ＲＳｉｇ、ＲＳｉｈおよびＲＳｉｉは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、Ｏ−Ｓｉ（ＣＨ３）３、ＮＲ５００Ｒ６００、ハロゲンおよびＯ−Ｃ（Ｏ）−Ｒ５００からなる群から独立して選択され、
Ｒ５、Ｒ６、Ｒ５０、Ｒ６０、Ｒ５００およびＲ６００は、Ｈ、Ｃ１〜６０アルキル、Ｃ２〜６０アルケニル、Ｃ２〜６０アルキニル、Ｃ５〜８シクロアルキル、Ｃ６〜１４アリール、および５〜１４員ヘテロアリールからなる群から独立して選択され、
Ｃ１〜６０アルキル、Ｃ２〜６０アルケニルおよびＣ２〜６０アルキニルは、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮ、およびＮＯ２からなる群から選択される１〜２０個の置換基で置換することができ；かつＣ１〜６０アルキル、Ｃ２〜６０アルケニルおよびＣ２〜６０アルキニルの少なくとも２つのＣＨ２基（ただし、隣接するＣＨ２基ではない）はＯまたはＳによって置き換えることができ、
Ｃ５〜８シクロアルキルは、Ｃ１〜３０アルキル、Ｃ２〜３０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮ、およびＮＯ２からなる群から選択される１〜５個の置換基で置換することができ；かつＣ５〜８シクロアルキルの１つまたは２つのＣＨ２基（ただし、隣接するＣＨ２基ではない）は、Ｏ、Ｓ、ＯＣ（Ｏ）、ＣＯ、ＮＲｃまたはＮＲｃ−ＣＯによって置き換えることができ、
Ｃ６〜１４アリールおよび５〜１４員ヘテロアリールは、Ｃ１〜３０アルキル、Ｃ２〜３０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から独立して選択される１〜５個の置換基で置換することができ；
ここで、
ＲｃおよびＲｄは、Ｈ、Ｃ１〜３０アルキル、Ｃ２〜３０アルケニルおよびＣ２〜３０アルキニルからなる群から独立して選択され、
ＲＳｉｊ、ＲＳｉｋおよびＲＳｉｌは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、−［Ｏ−ＳｉＲＳｉｍＲＳｉｎ］ｑ−ＲＳｉｏ、ＮＲ７Ｒ８、ハロゲン、およびＯ−Ｃ（Ｏ）−Ｒ７からなる群から独立して選択され、
ここで、
ｑは１〜５０の整数であり、
ＲＳｉｍ、ＲＳｉｎおよびＲＳｉｏは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、−［Ｏ−ＳｉＲＳｉｐＲＳｉｑ］ｒ−ＲＳｉｒ、ＮＲ７０Ｒ８０、ハロゲン、およびＯ−Ｃ（Ｏ）−Ｒ７０からなる群から独立して選択され；
ここで
ｒは１〜５０の整数であり、
ＲＳｉｐ、ＲＳｉｑおよびＲＳｉｒは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７、Ｒ８、Ｒ７０、Ｒ８０、Ｒ７００およびＲ８００は、Ｈ、Ｃ１〜３０アルキル、Ｃ２〜３０アルケニル、Ｃ２〜３０アルキニル、Ｃ５〜６シクロアルキル、Ｃ６〜１０アリール、および５〜１０員ヘテロアリールからなる群から独立して選択され、
Ｃ１〜３０アルキル、Ｃ２〜３０アルケニルおよびＣ２〜３０アルキニルは、ハロゲン、ＣＮおよびＮＯ２からなる群から選択される１〜１０個の置換基で置換することができ、
Ｒ１０２およびＲ１０３は、独立して各場合においてＨ、Ｃ１〜２０アルキル、Ｃ２〜２０アルケニル、Ｃ２〜２０アルキニル、Ｃ５〜８シクロアルキル、Ｃ６〜１４アリール、および５〜１４員ヘテロアリールからなる群から選択されるか、またはＲ１０２およびＲ１０３は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
ここで
ＲｓおよびＲｔはＨ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる。
【００２９】
５〜３０員ヘテロアリールは、５〜３０員の単環式または多環式、例えば、二環式、三環式、四環式、五環式または六環式の環系であり、該環系は少なくとも１つの複素芳香族環を含み、さらに芳香族環または非芳香族環を含んでいてよく、Ｏ＝によって置換されていてもよい。
【００３０】
５〜３０員ヘテロアリーレンの例は、
【化１５−１】
2019501993.tif 000021
【化１５−２】
2019501993.tif 000022
【化１５−３】
2019501993.tif 000023
【化１５−４】
2019501993.tif 000024
【化１５−５】
2019501993.tif 000025
であり、
ここで
Ｒ１は上記の通り定義されており、
Ｘ’は各場合においてＯ、Ｓ、ＳｅまたはＴｅ、好ましくはＯ、ＳまたはＳｅ、より好ましくはＳまたはＳｅ、最も好ましくはＳからなる群から選択され；
Ｒ１０４およびＲ１０５は、独立して各場合においてＨ、Ｃ１〜２０アルキル、Ｃ２〜２０アルケニル、Ｃ２〜２０アルキニル、Ｃ５〜８シクロアルキル、Ｃ６〜１４アリール、および５〜１４員ヘテロアリールからなる群から選択されるか、またはＲ１０４およびＲ１０５は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
ここで、
ＲｓおよびＲｔはＨ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる。
【００３１】
５〜１２員の環系は、Ｒ１００およびＲ１０１、Ｒ１０２およびＲ１０３、Ｒ１０４およびＲ１０５がそれぞれ結合している原子に加えて、ＣＨ２、Ｏ、ＳおよびＮＲｕからなる群から選択される環員を含むことができ、ここでＲｕは、各場合においてＨ、Ｃ１〜１０アルキル、Ｃ２〜１０アルケニルおよびＣ２〜１０アルキニルからなる群から選択される。
【００３２】
好ましくは、本発明のポリマーは、ポリマーの質量を基準として少なくとも６０質量％の式（１）の単位を含む。
【００３３】
より好ましくは、本発明のポリマーは、ポリマーの質量を基準として少なくとも８０質量％の式（１）の単位を含む。
【００３４】
最も好ましくは、本発明のポリマーは実質的に式（１）の単位からなる。
【００３５】
好ましくは、Ｒ１は、各場合においてＨ、Ｃ１〜１００アルキル、Ｃ２〜１００アルケニル、Ｃ２〜１００アルキニル、Ｃ５〜１２シクロアルキル、Ｃ６〜１８アリール、および５〜２０員ヘテロアリールからなる群から選択され、
ここで
Ｃ１〜１００アルキル、Ｃ２〜１００アルケニルおよびＣ２〜１００アルキニルは、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜４０個の置換基で置換することができ；かつＣ１〜１００アルキル、Ｃ２〜１００アルケニルおよびＣ２〜１００アルキニルの少なくとも２つのＣＨ２基（ただし、隣接するＣＨ２基ではない）はＯまたはＳによって置き換えることができ、
Ｃ５〜１２シクロアルキルは、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲａまたはＮＲａ−ＣＯによって置き換えることができ、
Ｃ６〜１８アリールおよび５〜２０員ヘテロアリールは、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜６個の置換基で置換することができ、
ここで
ＲａおよびＲｂは、Ｈ、Ｃ１〜６０アルキル、Ｃ２〜６０アルケニル、Ｃ２〜６０アルキニル、Ｃ５〜８シクロアルキル、Ｃ６〜１４アリールおよび５〜１４員ヘテロアリールからなる群から独立して選択され、
ＲＳｉａ、ＲＳｉｂおよびＲＳｉｃはＨ、Ｃ１〜６０アルキル、Ｃ２〜６０アルケニル、Ｃ２〜６０アルキニル、Ｃ５〜８シクロアルキル、Ｃ６〜１４アリール、５〜１４員ヘテロアリール、Ｏ−Ｃ１〜６０アルキル、Ｏ−Ｃ２〜６０アルケニル、Ｏ−Ｃ２〜６０アルキニル、Ｏ−Ｃ５〜８シクロアルキルおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜６０アルキル、Ｃ２〜６０アルケニル、Ｃ２〜６０アルキニル、Ｃ５〜８シクロアルキル、Ｃ６〜１４アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜３０アルケニル、Ｃ２〜３０アルキニル、Ｃ５〜６シクロアルキル、Ｃ６〜１０アリールおよびＯ−Ｓｉ（ＣＨ３）３からなる群から独立して選択され、
Ｃ１〜６０アルキル、Ｃ２〜６０アルケニルおよびＣ２〜６０アルキニルは、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、およびＣＮからなる群から選択される１〜２０個の置換基で置換することができ；かつＣ１〜６０アルキル、Ｃ２〜６０アルケニルおよびＣ２〜６０アルキニルの少なくとも２つのＣＨ２基（ただし、隣接するＣＨ２基ではない）はＯまたはＳによって置き換えることができ、
Ｃ５〜８シクロアルキルは、Ｃ１〜３０アルキル、Ｃ２〜３０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、およびＣＮからなる群から選択される１〜５個の置換基で置換することができ；かつＣ５〜８シクロアルキルの１つまたは２つのＣＨ２基（ただし、隣接するＣＨ２基ではない）はＯ、Ｓ、ＯＣ（Ｏ）、ＣＯ、ＮＲｃまたはＮＲｃ−ＣＯによって置き換えることができ、
Ｃ６〜１４アリールおよび５〜１４員ヘテロアリールは、Ｃ１〜３０アルキル、Ｃ２〜３０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から独立して選択される１〜５個の置換基で置換することができ；
ここで、
ＲｃおよびＲｄは、Ｈ、Ｃ１〜３０アルキル、Ｃ２〜３０アルケニルおよびＣ２〜３０アルキニルからなる群から独立して選択され、
ＲＳｉｊ、ＲＳｉｋおよびＲＳｉｌは、Ｈ、Ｃ１〜３０アルキル、Ｃ２〜３０アルケニル、Ｃ２〜３０アルキニル、Ｃ５〜６シクロアルキル、Ｃ６〜１０アリールおよび−［Ｏ−ＳｉＲＳｉｍＲＳｉｎ］ｑ−ＲＳｉｏからなる群から独立して選択され、
ここで、
ｑは１〜５０の整数であり、
ＲＳｉｍ、ＲＳｉｎおよびＲＳｉｏは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、−［Ｏ−ＳｉＲＳｉｐＲＳｉｑ］ｒ−ＲＳｉｒ、ＮＲ７０Ｒ８０、ハロゲン、およびＯ−Ｃ（Ｏ）−Ｒ７０からなる群から独立して選択され；
ここで
ｒは１〜５０の整数であり、
ＲＳｉｐ、ＲＳｉｑおよびＲＳｉｒは、Ｈ、Ｃ１〜３０アルキル、Ｃ２〜３０アルケニル、Ｃ２〜３０アルキニル、Ｃ５〜６シクロアルキル、Ｃ６〜１０アリール、５〜１０員ヘテロアリール、Ｏ−Ｃ１〜３０アルキル、Ｏ−Ｃ２〜３０アルケニル、Ｏ−Ｃ２〜３０アルキニル、Ｏ−Ｃ５〜６シクロアルキル、Ｏ−Ｃ６〜１０アリール、Ｏ−５〜１０員ヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７０、Ｒ８０、Ｒ７００およびＲ８００は、Ｈ、Ｃ１〜３０アルキル、Ｃ２〜３０アルケニル、Ｃ２〜３０アルキニル、Ｃ５〜６シクロアルキル、Ｃ６〜１０アリール、および５〜１０員ヘテロアリールからなる群から独立して選択され、
Ｃ１〜３０アルキル、Ｃ２〜３０アルケニルおよびＣ２〜３０アルキニルは、ハロゲンおよびＣＮからなる群から選択される１〜１０個の置換基で置換することができる。
【００３６】
より好ましくは、Ｒ１は各場合においてＣ１〜１００アルキル、Ｃ２〜１００アルケニルおよびＣ２〜１００アルキニルからなる群から選択され、
ここで
Ｃ１〜１００アルキル、Ｃ２〜１００アルケニルおよびＣ２〜１００アルキニルは、Ｃ５〜８シクロアルキル、Ｃ６〜１４アリール、５〜１４員ヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜４０個の置換基で置換することができ；かつＣ１〜１００アルキル、Ｃ２〜１００アルケニルおよびＣ２〜１００アルキニルの少なくとも２つのＣＨ２基（ただし、隣接するＣＨ２基ではない）はＯまたはＳによって置き換えることができ、
ここで
ＲａおよびＲｂは、Ｈ、Ｃ１〜６０アルキル、Ｃ２〜６０アルケニル、Ｃ２〜６０アルキニル、Ｃ５〜８シクロアルキル、Ｃ６〜１４アリールおよび５〜１４員ヘテロアリールからなる群から独立して選択され、
ＲＳｉａ、ＲＳｉｂおよびＲＳｉｃはＨ、Ｃ１〜６０アルキル、Ｃ２〜６０アルケニル、Ｃ２〜６０アルキニル、Ｃ５〜８シクロアルキル、Ｃ６〜１４アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜６０アルキル、Ｃ２〜６０アルケニル、Ｃ２〜６０アルキニル、Ｃ５〜８シクロアルキル、Ｃ６〜１４アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜３０アルケニル、Ｃ２〜３０アルキニル、Ｃ５〜６シクロアルキル、Ｃ６〜１０アリールおよびＯ−Ｓｉ（ＣＨ３）３からなる群から独立して選択され、
Ｃ１〜６０アルキル、Ｃ２〜６０アルケニルおよびＣ２〜６０アルキニルは、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、およびＣＮからなる群から選択される１〜２０個の置換基で置換することができ；かつＣ１〜６０アルキル、Ｃ２〜６０アルケニルおよびＣ２〜６０アルキニルの少なくとも２つのＣＨ２基（ただし、隣接するＣＨ２基ではない）はＯまたはＳによって置き換えることができ、
Ｃ５〜８シクロアルキルは、Ｃ１〜３０アルキル、Ｃ２〜１０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、およびＣＮからなる群から選択される１〜５個の置換基で置換することができ；かつＣ５〜８シクロアルキルの１つまたは２つのＣＨ２基（ただし、隣接するＣＨ２基ではない）はＯ、Ｓ、ＯＣ（Ｏ）、ＣＯ、ＮＲｃまたはＮＲｃ−ＣＯによって置き換えることができ、
Ｃ６〜１４アリールおよび５〜１４員ヘテロアリールは、Ｃ１〜３０アルキル、Ｃ２〜３０アルケニル、Ｃ２〜３０アルキニル、Ｃ５〜６シクロアルキル、Ｃ６〜１０アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、およびＣＮからなる群から独立して選択される１〜５個の置換基で置換することができ；
ここで
ＲｃおよびＲｄは、Ｈ、Ｃ１〜３０アルキル、Ｃ２〜３０アルケニルおよびＣ２〜３０アルキニルからなる群から独立して選択され、
ＲＳｉｊ、ＲＳｉｋおよびＲＳｉｌは、Ｈ、Ｃ１〜３０アルキル、Ｃ２〜３０アルケニル、Ｃ２〜３０アルキニル、Ｃ５〜６シクロアルキル、Ｃ６〜１０アリールおよび−［Ｏ−ＳｉＲＳｉｍＲＳｉｎ］ｑ−ＲＳｉｏからなる群から独立して選択され、
ここで
ｑは１〜５０の整数であり、
ＲＳｉｍ、ＲＳｉｎおよびＲＳｉｏは、Ｈ、Ｃ１〜３０アルキル、Ｃ２〜３０アルケニル、Ｃ２〜３０アルキニル、Ｃ５〜６シクロアルキル、Ｃ６〜１０アリールおよび−［Ｏ−ＳｉＲＳｉｐＲＳｉｑ］ｒ−ＲＳｉｒからなる群から独立して選択され、
ここで
ｒは１〜５０の整数であり、
ＲＳｉｐ、ＲＳｉｑおよびＲＳｉｒは、Ｈ、Ｃ１〜３０アルキル、Ｃ２〜３０アルケニル、Ｃ２〜３０アルキニル、Ｃ５〜６シクロアルキル、Ｃ６〜１０アリールおよびＯ−Ｓｉ（ＣＨ３）３からなる群から独立して選択され、
Ｃ１〜３０アルキル、Ｃ２〜３０アルケニルおよびＣ２〜３０アルキニルは、ハロゲンおよびＣＮからなる群から選択される１〜１０個の置換基で置換することができる。
【００３７】
さらにより好ましくは、Ｒ１は各場合においてＣ１〜５０アルキル、Ｃ２〜５０アルケニルおよびＣ２〜５０アルキニルからなる群から選択され、
ここで
Ｃ１〜５０アルキル、Ｃ２〜５０アルケニルおよびＣ２〜５０アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜２０個の置換基で置換することができ；かつＣ１〜５０アルキル、Ｃ２〜５０アルケニルおよびＣ２〜５０アルキニルの少なくとも２つのＣＨ２基（ただし、隣接するＣＨ２基ではない）はＯまたはＳによって置き換えることができ、
ここで
Ｒａは、Ｈ、Ｃ１〜３０アルキル、Ｃ２〜３０アルケニル、Ｃ２〜３０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜３０アルキル、Ｃ２〜３０アルケニル、Ｃ２〜３０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜３０アルケニル、Ｃ２〜３０アルキニル、Ｃ５〜６シクロアルキル、Ｃ６〜１０アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜３０アルケニル、Ｃ２〜３０アルキニル、Ｃ５〜６シクロアルキル、Ｃ６〜１０アリールおよびＯ−Ｓｉ（ＣＨ３）３からなる群から独立して選択され、
Ｃ１〜３０アルキル、Ｃ２〜３０アルケニルおよびＣ２〜３０アルキニルは、ハロゲンおよびＣＮからなる群から選択される１〜１０個の置換基で置換することができる。
【００３８】
最も好ましくは、Ｒ１は各場合においてＣ１〜３６アルキル、Ｃ３〜３６アルケニルおよびＣ３〜３６アルキニルからなる群から選択され、
ここで
Ｃ１〜３６アルキル、Ｃ３〜３６アルケニルおよびＣ３〜３６アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜２０個の置換基で置換することができ；かつＣ１〜３６アルキル、Ｃ２〜３６アルケニルおよびＣ２〜３６アルキニルの少なくとも２つのＣＨ２基（ただし、隣接するＣＨ２基ではない）はＯまたはＳによって置き換えることができ、
ここで
Ｒａは、Ｈ、Ｃ１〜２０アルキル、Ｃ３〜２０アルケニル、Ｃ３〜２０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜２０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜２０アルケニル、Ｃ２〜２０アルキニル、Ｃ５〜６シクロアルキル、Ｃ６〜１０アリールおよびＯ−Ｓｉ（ＣＨ３）３からなる群から独立して選択され、
Ｃ１〜２０アルキル、Ｃ２〜２０アルケニルおよびＣ２〜２０アルキニルは、ハロゲンおよびＣＮからなる群から選択される１〜１０個の置換基で置換することができる。
【００３９】
特に、Ｒ１は各場合において非置換のＣ１〜３６アルキルである。
【００４０】
好ましくは、Ｒ２、Ｒ２’およびＲ＊は、各場合において水素、Ｃ１〜３０アルキル、およびハロゲンからなる群から選択され、
ここで
Ｃ１〜３０アルキルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキルの少なくとも２つのＣＨ２基（ただし、隣接するＣＨ２基ではない）はＯまたはＳによって置き換えることができ、
ここで
ＲＳｉｓ、ＲＳｉｔおよびＲＳｉｕは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ３〜２０アルケニル、Ｃ３〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ３〜２０アルケニルおよびＣ３〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ３〜１０アルケニルおよびＣ３〜１０アルキニルからなる群から独立して選択され、
ここで
Ｃ１〜１０アルキル、Ｃ３〜１０アルケニルおよびＣ３〜１０アルキニルは、ハロゲン、ＣＮ、およびＮＯ２からなる群から選択される１〜５個の置換基で置換することができる。
【００４１】
より好ましくは、Ｒ２、Ｒ２’およびＲ＊は、各場合において水素、非置換Ｃ１〜３０アルキルおよびハロゲンからなる群から選択される。
【００４２】
特に、Ｒ２、Ｒ２’およびＲ＊は、各場合において水素である。
【００４３】
好ましくは、ｎは０、１または２である。より好ましくは、ｎは０または１である。最も好ましくは、ｎは０である。
【００４４】
好ましくは、ｍは０、１または２である。
【００４５】
一実施形態では、Ｌ１およびＬ２は、互いに独立して各場合において好ましくはＣ６〜３０アリーレン、５〜３０員ヘテロアリーレン、
【化１６】
2019501993.tif 000026
からなる群から選択され、
ここで
Ｃ６〜３０アリーレンおよび５〜３０員ヘテロアリーレンは、各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化１７】
2019501993.tif 000027
は各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して各場合においてＨ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ３〜２０アルケニル、Ｃ３〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ３〜２０アルケニルおよびＣ３〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮ、およびＮＯ２からなる群から独立して選択される１〜５個の置換基で置換することができ；
ここで
ＲｋおよびＲｌはＨ、Ｃ１〜１０アルキル、Ｃ３〜１０アルケニルおよびＣ３〜１０アルキニルからなる群から独立して選択され、
ここで
Ｃ１〜１０アルキル、Ｃ３〜１０アルケニルおよびＣ３〜１０アルキニルは、ハロゲン、ＣＮおよびＮＯ２からなる群から選択される１〜５個の置換基で置換することができる。
【００４６】
さらにより好ましくは、Ｌ１およびＬ２は互いに独立して各場合においてＣ６〜３０アリーレン、５〜３０員ヘテロアリーレン、
【化１８】
2019501993.tif 000028
からなる群から選択され、
ここでＣ６〜３０アリーレンおよび５〜３０員ヘテロアリーレンは
【化１９−１】
2019501993.tif 000029
【化１９−２】
2019501993.tif 000030
からなる群から選択され、
ここで
Ｒ１０４およびＲ１０５は、独立して各場合においてＨ、またはＣ１〜２０アルキルおよびＣ６〜１４アリールからなる群から選択され、
ここで
Ｃ１〜２０アルキルは、ＯＲｓおよびハロゲンからなる群から選択される１〜５個の置換基で置換することができ；
Ｃ６〜１４アリールは、Ｃ１〜１０アルキル、ＯＲｓおよびハロゲンからなる群から独立して選択される１〜５個の置換基で置換することができ；
ここで
Ｒｓは、ＨおよびＣ１〜１０アルキルからなる群から独立して選択され、
Ｒ１は、各場合においてＣ１〜３６アルキル、Ｃ３〜３６アルケニルおよびＣ３〜３６アルキニルからなる群から選択され、
ここで
Ｃ１〜３６アルキル、Ｃ３〜３６アルケニルおよびＣ３〜３６アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜２０個の置換基で置換することができ；かつＣ１〜３６アルキル、Ｃ２〜３６アルケニルおよびＣ２〜３６アルキニルの少なくとも２つのＣＨ２基（ただし、隣接するＣＨ２基ではない）はＯまたはＳによって置き換えることができ、
ここで
Ｒａは、Ｈ、Ｃ１〜２０アルキル、Ｃ３〜２０アルケニル、Ｃ３〜２０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜２０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜２０アルケニル、Ｃ２〜２０アルキニル、Ｃ５〜６シクロアルキル、Ｃ６〜１４アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜２０アルケニル、Ｃ２〜２０アルキニル、Ｃ５〜６シクロアルキル、Ｃ６〜１０アリールおよびＯ−Ｓｉ（ＣＨ３）３からなる群から独立して選択され、
Ｃ１〜２０アルキル、Ｃ２〜２０アルケニルおよびＣ２〜２０アルキニルは、ハロゲンおよびＣＮからなる群から選択される１〜１０個の置換基で置換することができ、
ここで
Ｃ６〜３０アリーレンおよび５〜３０員ヘテロアリーレンは、各場合においてＣ１〜３０アルキル、Ｃ１〜３０アルコキシ、ＣＮおよびハロゲンからなる群から選択される１〜６個の置換基Ｒ３で置換することができ、
ここで
【化２０】
2019501993.tif 000031
は各場合においてＣ１〜３０アルキル、Ｃ（Ｏ）−Ｒ４１、Ｃ（Ｏ）−ＯＲ４１およびＣＮからなる群から選択される１つまたは２つの置換基Ｒ４で置換することができ、
ここで
Ｒ４１は各場合においてＣ１〜３０アルキルである。
【００４７】
最も好ましくは、Ｌ１およびＬ２は互いに独立して各場合においてＣ６〜３０アリーレンおよび５〜３０員ヘテロアリーレン
【化２１】
2019501993.tif 000032
であり、
ここでＣ６〜３０アリーレンおよび５〜３０員ヘテロアリーレンは
【化２２−１】
2019501993.tif 000033
【化２２−２】
2019501993.tif 000034
からなる群から選択され、
ここで
Ｒ１０４およびＲ１０５は、独立して各場合においてＨおよびＣ１〜２０アルキルからなる群から選択され、
Ｘ’は、Ｏ、Ｓ、またはＳｅであり、
Ｒ１は、独立して各場合において基Ｃ１〜３６アルキルであり、
ここで
５〜３０員ヘテロアリーレンは、各場合においてＣ１〜３０アルキル、Ｃ１〜３０アルコキシ、ＣＮおよびハロゲンからなる群から選択される１〜６個の置換基Ｒ３で置換することができ、
ここで
【化２３】
2019501993.tif 000035
は非置換である。
【００４８】
特に、Ｌ１およびＬ２は互いに独立して各場合においてＣ６〜３０アリーレンおよび５〜３０員ヘテロアリーレン
【化２４】
2019501993.tif 000036
であり、
ここでＣ６〜３０アリーレンおよび５〜３０員ヘテロアリーレンは、
【化２５】
2019501993.tif 000037
からなる群から選択され、
ここで
５〜３０員ヘテロアリーレンは非置換であり、
Ｘ’はＯ、ＳまたはＳｅであり、
Ｒ１は独立して各場合において基Ｃ１〜３６アルキルである。
【００４９】
式（１）の少なくとも１つの単位を含む好ましいポリマーにおいて、
ｎは、０、１、２または３であり、
ｍは、０、１、２または３であり、
Ｌ１およびＬ２は、互いに独立して各場合においてＣ６〜１８アリーレン、５〜２０員ヘテロアリーレン、
【化２６】
2019501993.tif 000038
からなる群から選択され、
ここで
Ｃ６〜３０アリーレンおよび５〜３０員ヘテロアリーレンは、各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化２７】
2019501993.tif 000039
は各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して各場合においてＨ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる。
【００５０】
Ｒ２は、各場合において水素、非置換Ｃ１〜３０アルキルおよびハロゲンからなる群から選択され、
Ｌ１およびＬ２は、互いに独立して各場合において５〜３０員ヘテロアリーレン、
【化２８】
2019501993.tif 000040
からなる群から選択され、
ここで
５〜３０員ヘテロアリーレンは、各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化２９】
2019501993.tif 000041
は各場合においてＣ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して各場合においてＨ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができる。
【００５１】
少なくとも１つの式（１）の単位を含むさらにより好ましいポリマーにおいて、
Ｒ１は、各場合においてＣ１〜３６アルキル、Ｃ２〜３６アルケニルおよびＣ２〜３６アルキニルからなる群から選択され、
ここで
Ｃ１〜３６アルキル、Ｃ２〜３６アルケニルおよびＣ２〜３６アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、およびＣＮからなる群から独立して選択される１〜２０個の置換基で置換することができ；かつＣ１〜３６アルキル、Ｃ２〜３６アルケニルおよびＣ２〜３６アルキニルの少なくとも２つのＣＨ２基（ただし、隣接するＣＨ２基ではない）はＯまたはＳによって置き換えることができ、
ここで
ＲａおよびＲｂは、Ｈ、Ｃ１〜２０アルキル、Ｃ２〜２０アルケニル、Ｃ２〜２０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜２０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜３０アルケニル、Ｃ２〜３０アルキニル、Ｃ５〜６シクロアルキル、Ｃ６〜１０アリールおよびＯ−Ｓｉ（ＣＨ３）３からなる群から独立して選択され、
Ｃ１〜２０アルキル、Ｃ２〜２０アルケニルおよびＣ２〜２０アルキニルは、ハロゲンおよびＣＮからなる群から選択される１〜１０個の置換基で置換することができ、
Ｒ２は、各場合において水素、非置換のＣ１〜３０アルキルおよびハロゲンからなる群から選択され、
ｎは、０または１であり、
ｍは、０、１または２であり、
Ｌ１およびＬ２は、互いに独立して各場合において５〜３０員ヘテロアリーレン、
【化３０】
2019501993.tif 000042
からなる群から選択され、
ここで５〜３０員ヘテロアリーレンは、
【化３１−１】
2019501993.tif 000043
【化３１−２】
2019501993.tif 000044
からなる群から選択され、
ここで
Ｒ１０４およびＲ１０５は、独立して各場合においてＨ、Ｃ１〜２０アルキル、Ｃ２〜２０アルケニル、Ｃ２〜２０アルキニル、Ｃ５〜８シクロアルキル、Ｃ６〜１４アリール、および５〜１４員ヘテロアリールからなる群から選択されるか、またはＲ１０４およびＲ１０５は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
ここで
ＲｓおよびＲｔは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
ここで
５〜３０員ヘテロアリーレンは、各場合においてＣ１〜３０アルキルおよびハロゲンからなる群から選択される１〜６個の置換基Ｒ３で置換することができ、
ここで
【化３２】
2019501993.tif 000045
は各場合においてＣ１〜３０アルキル、Ｃ（Ｏ）−Ｒ４１、Ｃ（Ｏ）−ＯＲ４１およびＣＮからなる群から選択される１つまたは２つの置換基Ｒ４で置換することができ、
ここで
Ｒ４１は各場合においてＣ１〜３０アルキルである。
【００５２】
少なくとも１つの式（１）の単位を含む最も好ましいポリマーにおいて、
Ｒ１は、各場合において非置換Ｃ１〜３６アルキルであり、
Ｒ２は、水素であり、
ｎは、０であり、
ｍは、０、１または２であり、
Ｌ１およびＬ２は、互いに独立して各場合において５〜３０員ヘテロアリーレンであり、
ここで５〜３０員ヘテロアリーレンは
【化３３】
2019501993.tif 000046
からなる群から選択され、
ここで
５〜３０員ヘテロアリーレンは非置換である。
【００５３】
別の好ましい実施形態では、Ｌ１およびＬ２は
【化３４】
2019501993.tif 000047
から選択され、
ここで
Ｒ１は各場合において非置換のＣ１〜３６アルキルであり、
Ｒ３およびＲ４は水素であり、
ｎは０、１または２であり、
ｍは０、１または２である。
【００５４】
特に好ましい本発明のポリマーは、少なくとも１つの式
【化３５−１】
2019501993.tif 000048
【化３５−２】
2019501993.tif 000049
の単位を含み、
ここで、Ｑ、Ｒ、Ｒ１、Ｒ２およびＲ２’は上記の通り定義されており、
Ｒは好ましくは各場合においてＣ１〜３０アルキル、特にＣ１〜１２アルキルであり、
Ｒ２およびＲ２’は各場合において好ましくは水素であり、
Ｑは好ましくは各場合において炭素であり、
Ｘは好ましくは各場合においてＳであり、
Ｘ’は好ましくは各場合においてＳまたはＳｅ、特にＳであり、
Ｒ１は好ましくは各場合において非置換Ｃ１〜３６アルキルである。
【００５５】
本発明のポリマーは、好ましくは１〜１００００ｋＤａの質量平均分子量（Ｍｗ）および１〜１００００ｋＤａの数平均分子量（Ｍｎ）を有する。本発明のポリマーはより好ましくは１〜１０００ｋＤａの質量平均分子量（Ｍｗ）および１〜１００ｋＤａの数平均分子量（Ｍｎ）を有する。本発明のポリマーは最も好ましくは１０〜１００ｋＤａの質量平均分子量（Ｍｗ）および５〜６０ｋＤａの数平均分子量（Ｍｎ）を有する。質量平均分子量（Ｍｗ）および数平均分子量（Ｍｎ）は、例えば、８０℃でクロロベンゼンを使用してまたは好ましくは１５０℃で溶離剤としてトリクロロベンゼンおよび標準物質としてポリスチレンを使用して、ゲル透過クロマトグラフィー（ＧＰＣ）によって測定することができる。
【００５６】
本発明のポリマーは、当該技術分野において公知の方法によって製造することができる。
【００５７】
例えば、少なくとも１つの式（１）の単位を含む本発明のポリマーであって、
前記式中、ｎは０であり、かつ式（１−Ｉ）
【化３６】
2019501993.tif 000050
のものであり、
ここで
Ｒ、Ｒ２、Ｒ２’、Ｒ３、Ｒ４およびＬ２は上記で定義された通りであり、
ｍは０、１、２、３または４である、
前記本発明のポリマーは、式（２）の化合物
【化３７】
2019501993.tif 000051
［前記式中、Ｙは各場合においてＩ、Ｂｒ、ＣｌまたはＯ−Ｓ（Ｏ）２ＣＦ３であり、かつＲ、Ｒ２およびＲ２’は上記で定義された通りである］を、
１モル当量の式（３）の化合物
【化３８】
2019501993.tif 000052
［前記式中、
Ｌ２は、式（１−Ｉ）の化合物について定義された通りであり、
ＺａおよびＺｂは、Ｂ（ＯＺ１）（ＯＺ２）、ＳｎＺ１Ｚ２Ｚ３、
【化３９】
2019501993.tif 000053
からなる群から独立して選択され、
ここで、Ｚ１、Ｚ２、Ｚ３、Ｚ４、Ｚ５およびＺ６は、互いに独立して各場合においてＨまたはＣ１〜４アルキルである］と反応させることによって製造することができる。
【００５８】
式（１−Ｉ）の化合物を含むポリマーは、化合物（２’）および（３’）から、同様にして得ることもでき、ここでＲ、Ｒ２、Ｒ２’、Ｑ、Ｘ、Ｌ２、Ｙ、ＺａおよびＺｂの意味は上記で定義されている：
【化４０】
2019501993.tif 000054
【００５９】
例えば、少なくとも１つの式（１）の単位を含む本発明のポリマーであって、
前記式中、ｎおよびｍは０であり、かつ式（１−ＩＩ）
【化４１】
2019501993.tif 000055
［前記式中、Ｒ、Ｒ２およびＲ２’は上記で定義された通りである］
のものである、前記本発明のポリマーは、
式（２）の化合物
【化４２】
2019501993.tif 000056
［前記式中、Ｙは各場合においてＩ、Ｂｒ、ＣｌまたはＯ−Ｓ（Ｏ）２ＣＦ３であり、かつＲ、Ｒ２およびＲ２’は上記で定義された通りである］を、
式（２’）の化合物
【化４３】
2019501993.tif 000057
［前記式中、
Ｒ、Ｒ２およびＲ２’は、式（１−ＩＩ）の化合物について定義された通りであり、かつ
ＺａおよびＺｂは、Ｂ（ＯＺ１）（ＯＺ２）、ＳｎＺ１Ｚ２Ｚ３、
【化４４】
2019501993.tif 000058
からなる群から独立して選択され、
ここで、Ｚ１、Ｚ２、Ｚ３、Ｚ４、Ｚ５およびＺ６は互いに独立して各場合においてＨまたはＣ１〜４アルキルである］と反応させることによって製造することができる。
【００６０】
ＺａおよびＺｂが、Ｂ（ＯＺ１）（ＯＺ２）、
【化４５】
2019501993.tif 000059
［前記式中、Ｚ１、Ｚ２、Ｚ３、Ｚ４、Ｚ５およびＺ６は互いに独立して各場合においてＨまたはＣ１〜４アルキルである］
からなる群から独立して選択される場合、
反応は、通常、触媒、好ましくはＰｄ触媒、例えばＰｄ（Ｐ（Ｐｈ）３）４、Ｐｄ（ＯＡｃ）２およびＰｄ２（ｄｂａ）３、ならびに塩基、例えばＫ３ＰＯ４、Ｎａ２ＣＯ３、Ｋ２ＣＯ３、ＬｉＯＨおよびＮａＯＭｅの存在下で行われる。Ｐｄ触媒に応じて、反応は、Ｐ（Ｐｈ）３、Ｐ（ｏ−トリル）３およびＰ（ｔｅｒｔ−Ｂｕ）３などのホスフィン配位子の存在を必要とすることもある。反応は、通常、４０〜２５０℃、好ましくは６０〜２００℃の範囲の温度などの高められた温度でも行われる。反応は、テトラヒドロフラン、トルエンまたはクロロベンゼンなどの適切な溶媒の存在下で行うことができる。反応は通常、不活性ガスの下で行われる。
【００６１】
ＺａおよびＺｂが独立してＳｎＺ１Ｚ２Ｚ３であり、Ｚ１、Ｚ２およびＺ３が互いに独立してＣ１〜４アルキルである場合、反応は、通常、触媒、好ましくはＰｄ触媒、例えばＰｄ（Ｐ（Ｐｈ）３）４およびＰｄ２（ｄｂａ）３の存在下で行われる。Ｐｄ触媒に応じて、反応は、Ｐ（Ｐｈ）３、Ｐ（ｏ−トリル）３およびＰ（ｔｅｒｔ−Ｂｕ）３などのホスフィン配位子の存在を必要とすることもある。反応は、通常、４０〜２５０℃、好ましくは６０〜２００℃の範囲の温度などの高められた温度でも行われる。反応は、トルエンまたはクロロベンゼンなどの適切な溶媒の存在下で行うことができる。反応は、通常、不活性ガスの下で行われる。
【００６２】
式（２）の化合物は、式（４）の化合物から当該技術分野で公知の方法により製造することができる。
【００６３】
例えば、式（２）の化合物
【化４６】
2019501993.tif 000060
［前記式中、ＹはＩ、Ｂｒ、ＣｌまたはＯ−トリフラートであり、Ｒは各場合においてＣ１〜３０アルキルであり、かつＲ２およびＲ２’は水素である］は、式（４）の化合物
【化４７】
2019501993.tif 000061
［前記式中、Ｒは各場合においてＣ１〜３０アルキルであり、Ｒ２およびＲ２’は水素である］を、Ｙ供与体で処理することによって製造することができる。
【００６４】
例えば、ＹがＢｒである場合、Ｙ供与体はＮ−ブロモスクシンイミドであり得る。Ｎ−ブロモスクシンイミドをＹ供与体として用いる場合、反応は溶媒としてＣＨＣｌ３／酢酸の存在下にて０℃で行うことができる。
【００６５】
式（４）の化合物（式中、Ｑは炭素原子である）は、以下の合成経路によって製造することができる。Ｒ２、Ｒ２’、ＸおよびＲは上記で定義された意味を有する。
【００６６】
ここで、Ｒ２は好ましくは水素であり、
Ｒ２’は好ましくは水素であり、
Ｘは好ましくはＯ、ＳまたはＳｅ、より好ましくはＳまたはＳｅ、特にＳであり、
Ｒは好ましくはＣ１〜３０アルキルであり、
ＲＬはＲとして定義されているが、好ましくはＣ１〜２９アルキルであり；
合成経路は、
【化４８−１】
2019501993.tif 000062
【化４８−２】
2019501993.tif 000063
【化４８−３】
2019501993.tif 000064
である。
【００６７】
また、本発明の一部は、式：
【化４９】
2019501993.tif 000065
［前記式中、
Ｒ２，Ｒ２’、Ｘ、Ｑ、Ｚａ、ＺｂおよびＲは上記で定義された意味を有し、
Ｙは各場合においてＩ、Ｂｒ、ＣｌまたはＯ−Ｓ（Ｏ）２ＣＦ３である］
の中間体である。
【００６８】
式（２）、（２’）および（４）の各場合の好ましい中間体において、
Ｒ２およびＲ２’は水素、非置換Ｃ１〜３０アルキルまたはハロゲンであり；
ＸはＯ、ＳまたはＳｅであり；
Ｑは炭素原子であり；
Ｒは水素、Ｃ１〜３０アルキル、Ｃ２〜３０アルケニル、Ｃ２〜３０アルキニル、Ｃ５〜１２シクロアルキル、またはフェニル、好ましくはＣ１〜３０アルキルであり；
Ｙは各場合においてＩまたはＢｒであり；
Ｚａ、Ｚｂは
【化５０】
2019501993.tif 000066
であり、ここでＺ１〜Ｚ４はメチルである。
【００６９】
式（２）および（４）の各場合のより好ましい中間体において、
Ｒ２およびＲ２’は水素またはハロゲンであり；
ＸはＳまたはＳｅであり；
Ｑは炭素原子であり；
ＲはＣ１〜３０アルキルであり、
ＹはＩまたはＢｒである。
【００７０】
式（２）および（４）の各場合の最も好ましい中間体において、
Ｒ２およびＲ２’は水素であり、
ＸはＳであり、
Ｑは炭素原子であり；
ＲはＣ１〜３０アルキルであり、
ＹはＩまたはＢｒである。
【００７１】
特に好ましい式（２）の中間体は
【化５１】
2019501993.tif 000067
であり、
前記式中、Ｒは各場合においてＣ１〜３０アルキルであり、かつＲ２は水素である。
【００７２】
また、本発明の一部は、本発明のポリマーを含む電子デバイスである。
【００７３】
電子デバイスは、有機光起電力デバイス（ＯＰＶ）、有機電界効果トランジスタ（ＯＦＥＴ）、有機発光ダイオード（ＯＬＥＤ）または有機フォトダイオード（ＯＰＤ）であり得る。
【００７４】
好ましくは、電子デバイスは、有機光起電力デバイス（ＯＰＶ）、有機電界効果トランジスタ（ＯＦＥＴ）または有機フォトダイオード（ＯＰＤ）である。
【００７５】
より好ましくは、電子デバイスは有機電界効果トランジスタ（ＯＦＥＴ）である。
【００７６】
通常、有機電界効果トランジスタは、誘電体層、半導体層および基材を含む。また、有機電界効果トランジスタは、通常、ゲート電極およびソース／ドレイン電極を含む。
【００７７】
好ましくは、半導体層は、本発明のポリマーを含む。半導体層は、５〜５００ｎｍ、好ましくは１０〜１００ｎｍ、より好ましくは２０〜５０ｎｍの厚さを有し得る。
【００７８】
誘電体層は、誘電体材料を含む。誘電体材料は、二酸化ケイ素または酸化アルミニウム、または有機ポリマー、例えばポリスチレン（ＰＳ）、ポリ（メチルメタクリレート）（ＰＭＭＡ）、ポリ（４ビニルフェノール）（ＰＶＰ）、ポリ（ビニルアルコール）（ＰＶＡ）、ベンゾシクロブテン（ＢＣＢ）、またはポリイミド（ＰＩ）であり得る。誘電体層は、１０〜２０００ｎｍ、好ましくは５０〜１０００ｎｍ、より好ましくは１００〜８００ｎｍの厚さを有し得る。
【００７９】
誘電体層は、誘電体材料に加えて、有機シラン誘導体または有機リン酸誘導体の自己組織化単層を含み得る。オルガノシラン誘導体の例はオクチルトリクロロシランである。有機リン酸誘導体の例は、オクチルデシルリン酸である。誘電体層に含まれる自己組織化単層は、通常、半導体層と接している。
【００８０】
ソース／ドレイン電極は、任意の適切な有機または無機ソース／ドレイン材料から作ることができる。無機ソース／ドレイン材料の例は、金（Ａｕ）、銀（Ａｇ）、または銅（Ｃｕ）、およびこれらの金属の少なくとも１つを含む合金である。ソース／ドレイン電極は、１〜１００ｎｍ、好ましくは２０〜７０ｎｍの厚さを有し得る。
【００８１】
ゲート電極は、高ドープシリコン、アルミニウム（Ａｌ）、タングステン（Ｗ）、インジウムスズ酸化物または金（Ａｕ）などの任意の適切なゲート材料、またはこれらの材料の少なくとも１つを含む合金から作ることができる。ゲート電極は、１〜２００ｎｍ、好ましくは５〜１００ｎｍの厚さを有し得る。
【００８２】
基材は、ガラスなどの適切な基材、またはポリエーテルスルホン、ポリカーボネート、ポリスルホン、ポリエチレンテレフタレート（ＰＥＴ）、およびポリエチレンナフタレート（ＰＥＮ）などのプラスチック基材であり得る。有機電界効果トランジスタの設計に応じて、ゲート電極、例えば高ドープシリコンも基材として機能し得る。
【００８３】
有機電界効果トランジスタは、当該技術分野において公知の方法によって製造することができる。
【００８４】
例えば、ボトムゲート−トップコンタクト有機電界効果トランジスタは、次のようにして製造することができる：誘電体材料、例えばＡｌ２Ｏ３または二酸化ケイ素は、原子層堆積または熱蒸着などの適切な堆積方法によって、基材としても機能する高ドープシリコンウェハなどのゲート電極上に層として適用することができる。有機リン酸誘導体または有機シラン誘導体の自己組織化単層は、誘電体材料の層に適用することができる。例えば、有機リン酸誘導体または有機シラン誘導体は、溶液析出技術を用いて溶液から適用することができる。半導体層は、本発明のポリマーの溶液析出または真空中での熱蒸着のいずれかによって、有機リン酸誘導体または有機シラン誘導体の自己組織化単層上に形成することができる。ソース／ドレイン電極は、適切なソース／ドレイン材料、例えばタンタル（Ｔａ）および／または金（Ａｕ）を、シャドウマスクを介して半導体層上に堆積することによって形成することができる。チャネル幅（Ｗ）は、通常、１０〜１０００μｍであり、チャネル長（Ｌ）は、通常、５〜５００μｍである。
【００８５】
例えば、トップゲート−ボトムコンタクト有機電界効果トランジスタは、次のようにして製造することができる：適切なソース／ドレイン材料、例えば金（Ａｕ）を、適切な基材、例えばガラス基材上のフォトリソグラフィーによって規定された電極上に蒸着させることによってソース／ドレイン電極を形成することができる。半導体層は、本発明のポリマーの溶液を、例えばスピンコーティングによって、ソース／ドレイン電極上に堆積させた後、８０〜３６０℃の範囲の温度などの高められた温度で層をアニールすることによって形成することができる。半導体層をクエンチした後、ポリ（メチルメタクリレート）などの適切な誘電体材料の溶液を、半導体層上に適用する、例えばスピンコーティングによって誘電体層を形成することができる。適切なゲート材料、例えば金（Ａｕ）のゲート電極は、誘電体層上のシャドウマスクを通して蒸着させることができる。
【００８６】
本発明の一部は、本発明のポリマーの半導体材料としての使用である。
【００８７】
本発明のポリマーは高い電荷キャリア移動度を示す。本発明のポリマーは、高い正孔移動度および電子移動度を有する両極性を示し得る。
【００８８】
また、本発明のポリマーは、高い安定性、特に高い熱安定性を示す。さらに、本発明のポリマーは、液体処理技術と適合性がある。また、本発明のポリマーは、近赤外光の強い吸収を示す。
【実施例】
【００８９】
実施例１
ナフタレン−２，６−ジイルビス（ジエチルカルバメート）
【化５２】
2019501993.tif 000068
ナフタレン２，６−ジオール１０ｇ（６２．４ミリモル）をＴＨＦ１００ｍｌに溶解し、０℃でＴＨＦ（８０ｍｌ）中のＮａＨ（鉱油中５０％、９ｇ、１８７．３ミリモル、３当量）の撹拌懸濁液に加えた。次に、得られた懸濁液を０℃で１時間撹拌した後、塩化ジエチルカルバモイル２３．７ｍｌ（１８７．３ミリモル、３当量）を滴加した。反応液を室温まで温め、一晩撹拌した。次に、反応液を、数滴の水を加えて注意深くクエンチした。その後、ＴＨＦを留去し、残渣をＨ２Ｏおよび酢酸エチルで抽出した。有機層を水性ＫＯＨ（１Ｍ）およびＨ２Ｏで洗浄し、次いでＭｇＳＯ４で乾燥し、蒸発させた。回収された生成物は、さらに精製することなく使用することができた。収量２２．２ｇ（約９９％）
【数１】
2019501993.tif 000069
【００９０】
実施例２
Ｎ２，Ｎ２，Ｎ６，Ｎ６−テトラエチル−３，７−ジヒドロキシナフタレン−２，６−ジカルボキサミド
【化５３】
2019501993.tif 000070
アルゴン雰囲気下にて、ＬＤＡ溶液１６２ｍＬ（３２３．６ミリモル、ＴＨＦ／ヘプタン／エチルベンゼン中２Ｍ、５当量）を、−７８℃でＴＨＦ（６００ｍｌ）中の２３．２ｇ（６４．７ミリモル、１．０当量）のナフタレン−２，６−ジイルビス（ジエチルカルバメート）の溶液にシリンジでゆっくりと加えた。得られた混合物を、深緑色になるまで一晩かけて室温まで温めた。その後、反応混合物を、ＨＣｌ（２Ｍ）溶液で注意深くクエンチし、形成した沈殿物を濾別し、Ｅｔ２Ｏで洗浄した。乾燥後、さらに精製せずに使用できる淡黄色の固形物１１．２９ｇ（４９％）が得られた。
【数２】
2019501993.tif 000071
【００９１】
実施例３
３，７−ビス（（ｔｅｒｔ−ブチルジメチルシリル）オキシ）−Ｎ２，Ｎ２，Ｎ６，Ｎ６−テトラエチルナフタレン−２，６−ジカルボキサミド
１０．５４ｇのＮ２，Ｎ２，Ｎ６，Ｎ６−テトラエチル−３，７−ジヒドロキシナフタレン−２，６−ジカルボキサミドを５０ｍｌのＤＭＦに溶かし、８ｇのイミダゾールを加えた。次に、ＴＢＳＣｌを少しずつ加え、反応混合物を室温で２４時間撹拌した。反応液を水に注いでクエンチし、得られた白色沈殿を濾別し、多量の水で洗浄し、真空中で乾燥させた。収量１６．８５ｇ（９８％）。
【数３】
2019501993.tif 000072
【００９２】
実施例４
ジメチル３，７−ジヒドロキシナフタレン−２，６−ジカルボキシレート
【化５４】
2019501993.tif 000073
３，７−ビス（（ｔｅｒｔ−ブチルジメチルシリル）オキシ）−Ｎ２，Ｎ２，Ｎ６，Ｎ６−テトラエチルナフタレン−２，６−ジカルボキサミド（１６．８５ｇ、２８．７ミリモル）を無水ＤＣＭに溶かし、（ＣＨ３）３ＯＢＦ４（１０．１９ｇ、６８．９ミリモル、２．４当量）を少しずつ加えた。ＴＬＣで示されるように、アミドの消費が完了した後（約１８時間）、反応混合物を蒸発乾固し、メタノール（１００ｍｌ）を加え、続いて飽和Ｎａ２ＣＯ３溶液（１００ｍｌ）および固体Ｎａ２ＣＯ３（１ｇ）を加えた。得られた混合物をろ過し、ＨＣｌで酸性化してｐＨを１にした。形成した固形物を、さらに精製せずに使用できる第１画分としてろ過によって回収した（２．７ｇ、３４％）。有機層を乾燥し、蒸発させ、シリカゲルろ過（溶離液としてクロロホルム）で精製して、第２画分（１．２ｇ）を得た。合計４９％の収率を得た。
【数４】
2019501993.tif 000074
【００９３】
実施例５
３，７−ビス（（（トリフルオロメチル）スルホニル）オキシ）ナフタレン−２，６−ジカルボン酸ジメチルエステル
【化５５】
2019501993.tif 000075
ジメチル３，７−ジヒドロキシナフタレン−２，６−ジカルボキシレート１．５８ｇ（５．７ミリモル）をＤＣＭ（５０ｍｌ）に溶解（懸濁）し、乾燥ピリジン２．５ｍｌを加えた。次に、反応混合物を０℃に冷却し、無水トリフリック酸２．１０ｍｌ（３．５１４ｇ、１２．５ミリモル、２．２当量）を滴加した。反応混合物を室温まで温め、一晩撹拌した。次に、水（２０ｍｌ）および２ＭのＨＣｌ（２０ｍｌ）を加え、続いて水相を２×５０ｍＬのＤＣＭで抽出した。合わせた有機層を飽和ＮａＨＣＯ３溶液（５０ｍｌ）およびブライン（飽和食塩水）で抽出し、ＭｇＳＯ４で乾燥し、蒸発乾固した。次の工程に直接使用できる白色の固形物を回収した。収量：２．６３ｇ（８５％）
【数５】
2019501993.tif 000076
【００９４】
実施例６
３，７−ジ（チオフェン−２−イル）ナフタレン−２，６−ジカルボン酸ジメチルエステル
【化５６】
2019501993.tif 000077
３，７−ビス（（（トリフルオロメチル）スルホニル）オキシ）ナフタレン−２，６−ジカルボン酸ジメチルエステル（２．５９ｇ、４．７９ミリモル）、臭化２−チエニル亜鉛（ＴＨＦ中０．５０Ｍ、２４ｍｌ、１２．１６ミリモル）およびＰｄ（ＰＰｈ３）４（２６５ｍｇ、０．２４３ミリモル）の混合物を３時間加熱還流した。反応物を室温に冷却し、飽和ＮＨ４Ｃｌ溶液を加えた後、白色の沈殿物が形成した。生成物をろ過により回収し、水およびメタノールで洗浄し、真空中で乾燥させて、ジメチル３，７−ジ（チオフェン−２−イル）ナフタレン−２，６−ジカルボン酸ジメチルエステルを淡黄色の固形物として得た（１．６２ｇ、８２％）。
【数６】
2019501993.tif 000078
１３Ｃ−ＮＭＲはクロロホルムに難溶性のため記録できなかった。
【００９５】
実施例７
３，７−ジ（チオフェン−２−イル）ナフタレン−２，６−ジカルボン酸
【化５７】
2019501993.tif 000079
エタノール（５０ｍｌ）中の３，７−ジ（チオフェン−２−イル）ナフタレン−２，６−ジカルボン酸ジメチルエステル（１．２８ｇ、３．１３ミリモル）の溶液に、水酸化ナトリウム（水１５ｍｌ中、２．０ｇのＮａＯＨ）を加えた。反応混合物を１５時間加熱還流した。その後、エタノールをロータリーエバポレーターで除去した。残りの水溶液を次いで濃塩酸で酸性化した。沈殿した生成物をろ過により単離し、水およびメタノールで洗浄し、真空中で乾燥させた。さらに精製せずに使用できる黄色の固形物１．１ｇ（９２％）が得られた。
【数７】
2019501993.tif 000080
【００９６】
実施例８
４，１０−ジヒドロナフト［３’’，２’’：３，４；７’’，６’’：３’，４’］ジシクロペンタ［２，１−ｂ：２’，１’−ｂ’］ジチオフェン−４，１０−ジオン
【化５８】
2019501993.tif 000081
無水ＤＣＭ（５０ｍｌ）中の３，７−ジ（チオフェン−２−イル）ナフタレン−２，６−ジカルボン酸（１．１ｇ、２．８９ミリモル）の懸濁液に、塩化オキサリル（１．４８ｇ、１１．５６ミリモル）を加え、続いて無水ＤＭＦ（２００μｌ）を滴加した。得られた混合物を室温で一晩撹拌した。その後、溶媒を真空下で除去し、乾燥後、形成した粗酸塩化物（黄色の固形物）を無水ＤＣＭ（８０ｍｌ）に再溶解した。この溶液を、次いで０℃に冷却されたＤＣＭ（５０ｍｌ）中の無水ＡｌＣｌ３（２ｇ）の懸濁液に（カニューレを介して）滴加した。反応混合物を室温まで温めながら一晩撹拌した。その後、これを、ＨＣｌを含む氷に注いだ。赤色の沈殿が形成し、これをろ過して回収し、２ＭのＨＣｌ溶液、水およびアセトンで洗浄した。真空中で乾燥させた後、赤色の固形物が得られた（７４８ｍｇ、７５％）。
【数８】
2019501993.tif 000082
１３Ｃスペクトルは難溶性のために記録できなかった。
【００９７】
実施例９
４，１０−ビス（ヘキサデシリデン）−４，１０−ジヒドロナフト［３’’，２’’：３，４；７’’，６’’：３’，４’］ジシクロペンタ［２，１−ｂ：２’，１’−ｂ’］ジチオフェン
【化５９】
2019501993.tif 000083
ヘキサデシルホスホニウムトリブロミド２．７１２ｇ（４．７８ミリモル、２．２当量）をＴＨＦ６０ｍｌに溶かし、−７８℃に冷却した。次に、３ｍｌ（４．７８，２．２当量）のｎ−ＢｕＬｉをシリンジで滴加し、得られた溶液を−７８℃で３０分間撹拌した。その後、７４８ｍｇの４，１０−ジヒドロナフト［３’’，２’’：３，４；７’’，６’’：３’，４’］ジシクロペンタ［２，１−ｂ：２’，１’−ｂ’］ジチオフェン−４，１０−ジオン（２．１７ミリモル、１当量）を１００ｍｌのＴＨＦに懸濁し、カニューレを介して滴加した。反応を−７８℃で１時間放置し、次いで室温に温め、水を加えて注意深くクエンチした。水相を２×４０ｍｌのＥｔＯＡｃで抽出し、ＭｇＳＯ４で乾燥し、真空中で乾燥させた。残渣をカラムクロマトグラフィー（ＰＥＴ／ＥｔＡｃ２０／１）で精製し、３種のジアステレオマーの混合物を含む黄色の固形物７８８ｍｇ（４８％収率）を得た。
【数９】
2019501993.tif 000084
【００９８】
実施例１０
４，４，１０，１０−テトラキス−（ヘキサデシル）−４，１０−ジヒドロ−ナフト［３’’，２’’：３，４；７’’，６’’：３’，４’］−ジシクロペンタ［２，１−ｂ：２’，１’−ｂ’］−ジチオフェン
【化６０】
2019501993.tif 000085
２５０ｍＬのフラスコに、ＬｉＡｌＨ４（７８．５５ｍｇ、２．０７ミリモル）、ヘキサデシルブロミド（６３２ｍｇ、２．０７ミリモル）および乾燥ＴＨＦ６０ｍＬを装入した。溶液を氷／水浴中で撹拌して約１５℃に冷却した後、乾燥ＴＨＦ６０ｍＬ中の４，１０−ビス（ヘキサデシリデン）−４，１０−ジヒドロナフト［３’’，２’’：３，４；７’’，６’’：３’，４’］ジシクロペンタ［２，１−ｂ：２’，１’−ｂ’］ジチオフェン（７８８ｍｇ、１．０４ミリモル）の溶液をシリンジでゆっくりと加えた。さらにＬｉＡｌＨ４（３０ｍｇ）および臭化ヘキサデシル（２００μｌ）を、出発物質が完全に消費されるまで加え、次いで室温でさらに１時間撹拌した。その後、反応混合物を、Ｈ２Ｏを注意深く加えてクエンチし、ＴＨＦを留去した。残渣を酢酸エチルで抽出し、合わせた有機層をＭｇＳＯ４で乾燥させた。粗生成物をカラムクロマトグラフィー（溶離液としてヘキサンを使用）で精製し、続いてヘキサンから再結晶させた。収量：１９４ｍｇ（１５％）。
【数１０】
2019501993.tif 000086
【００９９】
実施例１１
２，８−ジブロモ−４，４，１０，１０−テトラキス−（ヘキサデシル）−４，１０−ジヒドロ−ナフト［３’’，２’’：３，４；７’’，６’’：３’，４’］−ジシクロペンタ［２，１−ｂ：２’，１’−ｂ’］−ジチオフェン
【化６１】
2019501993.tif 000087
クロロホルム（２０ｍｌ）中の４，４，１０，１０−テトラキス−（ヘキサデシル）−４，１０−ジヒドロナフト［３’’，２’’：３，４；７’’，６’’：３’，４’］ジシクロペンタ［２，１−ｂ：２’，１’−ｂ’］−ジチオフェン（１０４ｍｇ、０．０８６ミリモル）の溶液を、光の不在下にてアルゴン下で０℃に冷却した。クロロホルム（５ｍｌ）に溶解したＮ−ブロモスクシンイミド（３３．６ｍｇ、０．１８９ミリモル）を少しずつ加え、反応の進行をＴＬＣでモニターした。完全な転換が検出された後、反応混合物を水で抽出し、硫酸マグネシウムで乾燥し、蒸発乾固した。粗生成物をカラムクロマトグラフィー（ヘキサンを移動相として使用）で精製した。収量：１０７ｍｇの白色の固形物（９０％）。
【数１１】
2019501993.tif 000088
【０１００】
実施例１２
Ｐ１（ポリマー）
【化６２】
2019501993.tif 000089
２，８−ジブロモ−４，４，１０，１０−テトラキス（ヘキサデシル）−４，１０−ジヒドロナフト［３’’，２’’：３，４；７’’，６’’：３’’，４’］ジシクロペンタ［２，１−ｂ：２’，１’−ｂ’］−ジチオフェン（８５．６３ｍｇ、０．０６２４１ミリモル）および４，７−ビス（４，４，５，５−テトラメチル−１，３，２−ジオキサボロラン−２−イル）ベンゾ［ｃ］［１，２，５］チアジアゾール（２４．２３ｍｇ、０．０６２４３ミリモル）を、２０ｍＬのマイクロ波バイアルに入れた。Ｐｄ２（ｄｂａ）３（３．０１ｍｇ、３．３×１０−３ミリモル）、（ｏ−ｔｏｌ）３Ｐ（４．０３ｍｇ、０．０１３２ミリモル）、アリコート３３６（１滴）およびトルエン（５ｍｌ）を加えた。この溶液をアルゴンで３０分間脱気した。次に、脱ガスしたＮａ２ＣＯ３溶液（１Ｍ）を加え、得られた混合物をさらに１０分間脱気した。その後、バイアルを密封し、１２０℃で４８時間加熱した。ポリマー鎖をエンドキャップするために、数滴のブロモベンゼンをシリンジで加え（約１００μｌ）、反応混合物を２時間還流し続けた。次に、フェニルボロン酸（１００ｍｇ）を加え、反応混合物を一晩還流させた。得られた青色の溶液をメタノール中に沈殿させ、沈殿したポリマーを抽出シンブル中に直接ろ過して回収した。ソックスレー抽出をアセトン、ヘキサンおよびクロロホルムで行った。大部分のポリマーがヘキサン画分に溶けた。したがって、ヘキサンおよびクロロホルムの画分を合わせ、クロロホルムに再溶解した。この溶液をジエチルアンモニウムジチオカルバメートで処理してパラジウム塩を除去した後、有機相を水で３回抽出し、硫酸マグネシウムで乾燥させ、約２ｍｌに濃縮した。この濃縮液をメタノールに沈殿させ、この沈殿を２回繰り返した。
【０１０１】
紫色の反射を有する式Ｐ１の濃い青色の金属固体６７ｍｇ（７９％）が得られた。
【数１２】
2019501993.tif 000090
【表１】
2019501993.tif 000091
【０１０２】
実施例１３
Ｐ２（ポリマー）
【化６３】
2019501993.tif 000092
ポリマーＰ２を、ポリマーＰ１と同様に合成した。
【０１０３】
バックコンタクト−トップゲートＦＥＴの製造
半導体化合物またはポリマーを、オルトジクロロベンゼン中に０．７５質量％の濃度で溶解し、続いてＰＥＴ基材上にコーティングする。該基材は、ＦＥＴのソースおよびドレインコンタクトとして機能する、リソグラフィーにより予めパターン形成された金コンタクトを有している。
【０１０４】
配合物をスピンコーティング（１２００ｒｐｍ、３０秒）により塗布する。コーティングが完了した後、基材を直ちに予熱されたホットプレート上に移し、９０℃で６０秒間加熱した。次に、プロピレングリコールモノメチルエーテルアセテート（ＰＧＭＥＡ）に溶解した４質量％のＰＳからなるゲート誘電体層を、有機半導体上にスピンコートする（２５００ｒｐｍ、３０秒間）。スピンコーティング後、基材を再びホットプレートに移し、９０℃でさらに５分間アニールする。誘電体層の厚さは、プロフィロメーターで測定して４５０ｎｍである。最後に、厚さ５０ｎｍのシャドウマスクパターンの金のゲート電極を真空蒸着により堆積させてＢＣＴＧ（バックコンタクト−トップゲート）構成のＦＥＴ（電界効果トランジスタ）を完成させる。
【０１０５】
電気特性決定
移動度μを、飽和領域で計算された伝達特性曲線（実線の灰色曲線）のルート表現から計算する。勾配ｍを、図１の破線の黒い線から決定する。図１の破線の黒い線を、ルート表現の直線勾配との良好な相関が得られるように、電流特性ＩＤのルート表現の領域にフィットさせる。
【０１０６】
閾値電圧ＵＴｈは、図１の黒い破線とＸ軸部分（ＶＧＳ）との交差点から取ることができる。
【０１０７】
ＯＦＥＴ（有機電界効果トランジスタ）の電気的特性を計算するために、以下の式を使用する：
【数１３】
2019501993.tif 000093
ここでε０は８．８５×１０−１２Ａｓ／Ｖｍの真空誘電率である。Ｃｙｔｏｐのεｒ＝２．６、ｄ＝４５０ｎｍは誘電体の厚さである。Ｗ／Ｌ比は２５である。
【表２】
2019501993.tif 000094
【０１０８】
図１は、ＶＧＳ（ゲートソース電圧）＝１０Ｖ〜−３０Ｖ（刻み幅０．５Ｖ）、ＶＤＳ（ドレインソース電圧）＝−３０Ｖでの、ポリマーＰ１から製造されたＦＥＴの代表的な伝達特性を示す：ドレイン電流（黒い実線の曲線）、ゲート電流（灰色の点線の曲線）、ドレイン電流の平方根（灰色の実線の曲線）、およびフィッティングされた平方根の勾配（黒い破線の曲線）。
【０１０９】
図２は、ＶＧＳ（ゲートソース電圧）＝１０Ｖ〜−３０Ｖ（刻み幅０．５Ｖ）、ＶＤＳ（ドレインソース電圧）＝−３０Ｖでの、ポリマーＰ２から製造されたＦＥＴの代表的な伝達特性を示す：ドレイン電流（黒い実線の曲線）、ゲート電流（灰色の点線の曲線）、ドレイン電流の平方根（灰色の実線の曲線）、およびフィッティングされた平方根の勾配（黒い破線の曲線）。
【図１】
2019501993.tif 000114
【図２】
2019501993.tif 000115
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
少なくとも１つの式１の単位
【化１】
2019501993.tif 000116
および式１’の化合物
【化２】
2019501993.tif 000117
を含むポリマーであって、
式１および１’において、
ｎは０、１、２、３または４であり、
ｍは０、１、２、３または４であり、
Ｘは、それぞれ、Ｓであり、
Ｑは、それぞれ、Ｃであり、
Ｒは、それぞれ、水素、Ｃ１〜３０アルキルおよびフェニルからなる群から選択され、
Ｒ２、Ｒ２’およびＲ＊は、それぞれ、水素であり、
Ｌ１およびＬ２は、互いに独立して、それぞれ、Ｃ６〜３０アリーレン、５〜３０員ヘテロアリーレン、
【化３】
2019501993.tif 000118
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化４】
2019501993.tif 000119
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる、前記ポリマー。
【請求項２】
請求項１記載のポリマーであって、
Ｌ１およびＬ２は、互いに独立して、それぞれ、Ｃ６〜30アリーレン、５〜３０員ヘテロアリーレン
【化５】
2019501993.tif 000120
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化６】
2019501993.tif 000121
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＳｉＲＳｉｖＲＳｉｗＲＳｉｘは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、かつ
ｎおよびｍは請求項１で規定された通りである、前記ポリマー。
【請求項３】
請求項２記載のポリマーであって、
Ｌ１およびＬ２は、互いに独立して、それぞれ、Ｃ６〜３０アリーレン、５〜３０員ヘテロアリーレン
【化７】
2019501993.tif 000122
からなる群から選択され、
ここで
Ｃ６〜３０アリーレンおよび５〜３０員ヘテロアリーレンは、
【化８−１】
2019501993.tif 000123
【化８−２】
2019501993.tif 000124
【化８−３】
2019501993.tif 000125
からなる群から選択され、
ここで
Ｒ１は、それぞれ、Ｃ１〜３６アルキル、Ｃ３〜３６アルケニルおよびＣ３〜３６アルキニルからなる群から選択され、
ここで
Ｃ１〜３６アルキル、Ｃ３〜３６アルケニルおよびＣ３〜３６アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜２０個の置換基で置換することができ；かつＣ１〜３６アルキル、Ｃ２〜３６アルケニルおよびＣ２〜３６アルキニルの少なくとも２つのＣＨ２基（ただし、隣接するＣＨ２基ではない）はＯまたはＳによって置き換えることができ、
ここで
Ｒａは、Ｈ、Ｃ１〜２０アルキル、Ｃ３〜２０アルケニル、Ｃ３〜２０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜２０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜２０アルケニル、Ｃ２〜２０アルキニル、Ｃ５〜６シクロアルキル、Ｃ６〜１０アリールおよびＯ−Ｓｉ（ＣＨ３）３からなる群から独立して選択され、
Ｃ１〜２０アルキル、Ｃ２〜２０アルケニルおよびＣ２〜２０アルキニルは、ハロゲンおよびＣＮからなる群から選択される１〜１０個の置換基で置換することができ、
Ｒ１０４およびＲ１０５は、独立して、それぞれ、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から選択されるか、またはＲ１０４およびＲ１０５は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
ここで
ＲｓおよびＲｔは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
ここで
Ｃ６〜３０アリーレンおよび５〜３０員ヘテロアリーレンは、それぞれ、Ｃ１〜３０アルキルおよびハロゲンからなる群から選択される１〜６個の置換基Ｒ３で置換することができ、
ここで
【化９】
2019501993.tif 000126
は、それぞれ、Ｃ１〜３０アルキル、Ｃ（Ｏ）−Ｒ４１、Ｃ（Ｏ）−ＯＲ４１およびＣＮからなる群から選択される１つまたは２つの置換基Ｒ４で置換することができ、
ここで
Ｒ４１は、それぞれ、Ｃ１〜３０アルキルであり、かつ
ｎおよびｍは請求項１で規定された通りである、前記ポリマー。
【請求項４】
請求項３記載のポリマーであって、
Ｌ１およびＬ２は、互いに独立して、
【化１０−１】
2019501993.tif 000127
【化１０−２】
2019501993.tif 000128
からなる群から選択され、
ここで
Ｒ１０４およびＲ１０５は請求項３で規定された通りであり、
Ｒ１は請求項３で規定された通りであり、かつ
Ｌ１およびＬ２はさらに置換されていない、前記ポリマー。
【請求項５】
請求項１記載のポリマーであって、
Ｌ１およびＬ２は
【化１１】
2019501993.tif 000129
から選択され、
ここでＲ１は請求項３で規定された通りである、前記ポリマー。
【請求項６】
請求項１から５までのいずれか１項記載のポリマーであって、
ｎは０、１または２であり、かつ
ｍは０、１または２である、前記ポリマー。
【請求項７】
式（１−Ｉ）の単位：
【化１２】
2019501993.tif 000130
を含むポリマーの製造方法であって、
式（２）の化合物：
【化１３】
2019501993.tif 000131
［前記式中、Ｙは、それぞれ、Ｉ、Ｂｒ、ＣｌまたはＯ−Ｓ（Ｏ）２ＣＦ３であり、かつＲ２、Ｒ２’、Ｑ、ＸおよびＲは式（１−Ｉ）の化合物について規定された通りである］を、
式（３）の化合物：
【化１４】
2019501993.tif 000132
［前記式中、
Ｌ２は、式（１−Ｉ）の化合物について規定された通りであり、
ＺａおよびＺｂは、Ｂ（ＯＺ１）（ＯＺ２）、ＳｎＺ１Ｚ２Ｚ３、
【化１５】
2019501993.tif 000133
からなる群から独立して選択され、
ここで、Ｚ１、Ｚ２、Ｚ３、Ｚ４、Ｚ５およびＺ６は、互いに独立して、それぞれ、ＨまたはＣ１〜４アルキルであり、
ｍは０、１、２、３または４であり、
Ｘは、それぞれ、Ｏ、Ｓ、ＳｅおよびＴｅ、好ましくはＯ、ＳおよびＳｅ、より好ましくはＳおよびＳｅ、最も好ましくはＳからなる群から選択され；
Ｑは、それぞれ、Ｃ、ＳｉおよびＧｅ、好ましくはＣおよびＳｉ、最も好ましくはＣからなる群から選択され；
Ｒは、それぞれ、水素、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜６個の置換基で置換することができ；かつＣ５〜１２シクロアルキルの１つまたは２つのＣＨ２基（ただし、隣接するＣＨ２基ではない）はＯ、ＳまたはＮＲｅによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＮＲｖ−Ｃ（Ｏ）Ｒｗ、Ｃ（Ｏ）−ＮＲｖＲｗ、ＳＲｖおよびハロゲンからなる群から独立して選択される１〜６個の置換基で置換することができ、
ここで
ＲｖおよびＲｗは、Ｈ、Ｃ１〜２０アルキル、Ｃ２〜２０アルケニル、Ｃ２〜２０アルキニルおよびＣ５〜８シクロアルキルからなる群から独立して選択され、
Ｒ２、Ｒ２’およびＲ＊は、それぞれ、水素、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群から独立して選択され、
ここで
Ｒ２１およびＲ２２は、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から独立して選択され、
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲｅまたはＮＲｅ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ、
ここで
ＲＳｉｓ、ＲＳｉｔおよびＲＳｉｕは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
Ｌ２は、それぞれ、Ｃ６〜３０アリーレン、５〜３０員ヘテロアリーレン、
【化１６】
2019501993.tif 000134
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化１７】
2019501993.tif 000135
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる］
と反応させる工程を含む、前記製造方法。
【請求項８】
式（２）、（２’）および（４）
【化１８】
2019501993.tif 000136
［前記式中、
Ｒ２、Ｒ２’、Ｑ、ＸおよびＲは請求項７で規定された通りであり、
Ｙは、それぞれ、Ｉ、Ｂｒ、ＣｌまたはＯ−Ｓ（Ｏ）２ＣＦ３であり、
ＺａおよびＺｂは請求項７に記載された通りの意味を有する］
の中間体。
【請求項９】
請求項１から６までのいずれか１項記載のポリマーを含む電子デバイス。
【請求項１０】
前記電子デバイスが有機電界効果トランジスタである、請求項９記載の電子デバイス。
【請求項１１】
請求項１から６までのいずれか１項記載のポリマーの半導体材料としての使用。
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
少なくとも１つの式１の単位
【化１】
2019501993.tif 000137
および式１’の化合物
【化２】
2019501993.tif 000138
を含むポリマーであって、
式１および１’において、
ｎは０、１、２、３または４であり、
ｍは０、１、２、３または４であり、
Ｘは、それぞれ、Ｓであり、
Ｑは、それぞれ、Ｃであり、
Ｒは、それぞれ、水素、Ｃ１〜３０アルキルおよびフェニルからなる群から選択され、
Ｒ２、Ｒ２’およびＲ＊は、それぞれ、水素であり、
Ｌ１およびＬ２は、互いに独立して、それぞれ、Ｃ６〜３０アリーレン、５〜３０員ヘテロアリーレン、
【化３】
2019501993.tif 000139
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化４】
2019501993.tif 000140
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる、前記ポリマー。
【請求項２】
請求項１記載のポリマーであって、
Ｌ１およびＬ２は、互いに独立して、それぞれ、Ｃ６〜30アリーレン、５〜３０員ヘテロアリーレン
【化５】
2019501993.tif 000141
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化６】
2019501993.tif 000142
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＳｉＲＳｉｖＲＳｉｗＲＳｉｘは、互いに独立してＨ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、かつ
ｎおよびｍは請求項１で規定された通りである、前記ポリマー。
【請求項３】
請求項２記載のポリマーであって、
Ｌ１およびＬ２は、互いに独立して、それぞれ、Ｃ６〜３０アリーレン、５〜３０員ヘテロアリーレン
【化７】
2019501993.tif 000143
からなる群から選択され、
ここで
Ｃ６〜３０アリーレンおよび５〜３０員ヘテロアリーレンは、
【化８−１】
2019501993.tif 000144
【化８−２】
2019501993.tif 000145
【化８−３】
2019501993.tif 000146
からなる群から選択され、
ここで
Ｒ１は、それぞれ、Ｃ１〜３６アルキル、Ｃ３〜３６アルケニルおよびＣ３〜３６アルキニルからなる群から選択され、
ここで
Ｃ１〜３６アルキル、Ｃ３〜３６アルケニルおよびＣ３〜３６アルキニルは、Ｃ５〜６シクロアルキル、Ｃ６〜１０アリール、５〜１０員ヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜２０個の置換基で置換することができ；かつＣ１〜３６アルキル、Ｃ２〜３６アルケニルおよびＣ２〜３６アルキニルの少なくとも２つのＣＨ２基（ただし、隣接するＣＨ２基ではない）はＯまたはＳによって置き換えることができ、
ここで
Ｒａは、Ｈ、Ｃ１〜２０アルキル、Ｃ３〜２０アルケニル、Ｃ３〜２０アルキニル、Ｃ５〜６シクロアルキルおよびＣ６〜１０アリールからなる群から独立して選択され、
ＲＳｉａ、ＲＳｉｂおよびＲＳｉｃは、Ｈ、Ｃ１〜２０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｄＲＳｉｅ］ｏ−ＲＳｉｆからなる群から独立して選択され、
ここで
ｏは１〜５０の整数であり、
ＲＳｉｄ、ＲＳｉｅおよびＲＳｉｆは、Ｈ、Ｃ１〜３０アルキル、Ｃ２〜２０アルケニル、Ｃ２〜２０アルキニル、Ｃ５〜６シクロアルキル、Ｃ６〜１０アリールおよび−［Ｏ−ＳｉＲＳｉｇＲＳｉｈ］ｐ−ＲＳｉｉからなる群から独立して選択され、
ここで
ｐは１〜５０の整数であり、
ＲＳｉｇ、ＲＳｉｈおよびＲＳｉｉは、Ｈ、Ｃ１〜３０アルキル、Ｃ２〜２０アルケニル、Ｃ２〜２０アルキニル、Ｃ５〜６シクロアルキル、Ｃ６〜１０アリールおよびＯ−Ｓｉ（ＣＨ３）３からなる群から独立して選択され、
Ｃ１〜２０アルキル、Ｃ２〜２０アルケニルおよびＣ２〜２０アルキニルは、ハロゲンおよびＣＮからなる群から選択される１〜１０個の置換基で置換することができ、
Ｒ１０４およびＲ１０５は、独立して、それぞれ、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から選択されるか、またはＲ１０４およびＲ１０５は、同じ原子に結合される場合、それらが結合される原子と一緒に５〜１２員の環系を形成し、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換することができ；
５〜１２員の環系は、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮ、およびＮＯ２からなる群から選択される１〜５個の置換基で置換することができ；
ここで
ＲｓおよびＲｔは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
ここで
Ｃ６〜３０アリーレンおよび５〜３０員ヘテロアリーレンは、それぞれ、Ｃ１〜３０アルキルおよびハロゲンからなる群から選択される１〜６個の置換基Ｒ３で置換することができ、
ここで
【化９】
2019501993.tif 000147
は、それぞれ、Ｃ１〜３０アルキル、Ｃ（Ｏ）−Ｒ４１、Ｃ（Ｏ）−ＯＲ４１およびＣＮからなる群から選択される１つまたは２つの置換基Ｒ４で置換することができ、
ここで
Ｒ４１は、それぞれ、Ｃ１〜３０アルキルであり、かつ
ｎおよびｍは請求項１で規定された通りである、前記ポリマー。
【請求項４】
請求項３記載のポリマーであって、
Ｌ１およびＬ２は、互いに独立して、
【化１０−１】
2019501993.tif 000148
【化１０−２】
2019501993.tif 000149
からなる群から選択され、
ここで
Ｒ１０４およびＲ１０５は請求項３で規定された通りであり、
Ｒ１は請求項３で規定された通りであり、かつ
Ｌ１およびＬ２はさらに置換されていない、前記ポリマー。
【請求項５】
請求項１記載のポリマーであって、
Ｌ１およびＬ２は
【化１１】
2019501993.tif 000150
から選択され、
ここでＲ１は請求項３で規定された通りである、前記ポリマー。
【請求項６】
請求項１から５までのいずれか１項記載のポリマーであって、
ｎは０、１または２であり、かつ
ｍは０、１または２である、前記ポリマー。
【請求項７】
式（１−Ｉ）の単位：
【化１２】
2019501993.tif 000151
を含むポリマーの製造方法であって、
式（２）の化合物：
【化１３】
2019501993.tif 000152
［前記式中、Ｙは、それぞれ、Ｉ、Ｂｒ、ＣｌまたはＯ−Ｓ（Ｏ）２ＣＦ３であり、かつＲ２、Ｒ２’、Ｑ、ＸおよびＲは式（１−Ｉ）の化合物について規定された通りである］を、
式（３）の化合物：
【化１４】
2019501993.tif 000153
［前記式中、
Ｌ２は、式（１−Ｉ）の化合物について規定された通りであり、
ＺａおよびＺｂは、Ｂ（ＯＺ１）（ＯＺ２）、ＳｎＺ１Ｚ２Ｚ３、
【化１５】
2019501993.tif 000154
からなる群から独立して選択され、
ここで、Ｚ１、Ｚ２、Ｚ３、Ｚ４、Ｚ５およびＺ６は、互いに独立して、それぞれ、ＨまたはＣ１〜４アルキルであり、
ｍは０、１、２、３または４であり、
Ｘは、それぞれ、Ｏ、Ｓ、ＳｅおよびＴｅ、好ましくはＯ、ＳおよびＳｅ、より好ましくはＳおよびＳｅ、最も好ましくはＳからなる群から選択され；
Ｑは、それぞれ、Ｃ、ＳｉおよびＧｅ、好ましくはＣおよびＳｉ、最も好ましくはＣからなる群から選択され；
Ｒは、それぞれ、水素、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＳＲｖおよびハロゲンからなる群から独立して選択される１〜６個の置換基で置換することができ；かつＣ５〜１２シクロアルキルの１つまたは２つのＣＨ２基（ただし、隣接するＣＨ２基ではない）はＯ、ＳまたはＮＲｅによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｖ、ＮＲｖＲｗ、ＮＲｖ−Ｃ（Ｏ）Ｒｗ、Ｃ（Ｏ）−ＮＲｖＲｗ、ＳＲｖおよびハロゲンからなる群から独立して選択される１〜６個の置換基で置換することができ、
ここで
ＲｖおよびＲｗは、Ｈ、Ｃ１〜２０アルキル、Ｃ２〜２０アルケニル、Ｃ２〜２０アルキニルおよびＣ５〜８シクロアルキルからなる群から独立して選択され、
Ｒ２、Ｒ２’およびＲ＊は、それぞれ、水素、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群から独立して選択され、
ここで
Ｒ２１およびＲ２２は、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から独立して選択され、
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ；かつＣ５〜１２シクロアルキルの１つまたは２つのＣＨ２基（ただし、隣接するＣＨ２基ではない）は、Ｏ、Ｓ、ＯＣ（Ｏ）、ＣＯ、ＮＲｅまたはＮＲｅ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換することができ、
ここで
ＲＳｉｓ、ＲＳｉｔおよびＲＳｉｕは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｅおよびＲｆは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮ、およびＮＯ２からなる群から独立して選択される１〜５個の置換基で置換することができ；
ここで
ＲｇおよびＲｈは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができ、
Ｌ２は、それぞれ、Ｃ６〜３０アリーレン、５〜３０員ヘテロアリーレン、
【化１６】
2019501993.tif 000155
からなる群から選択され、
ここで
Ｃ６〜３０アリーレンおよび５〜３０員ヘテロアリーレンは、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群から選択される１〜６個の置換基Ｒ３で置換することができ、
ここで
【化１７】
2019501993.tif 000156
は、それぞれ、Ｃ１〜３０アルキル、Ｃ２〜３０アルケニル、Ｃ２〜３０アルキニル、Ｃ５〜１２シクロアルキル、Ｃ６〜１８アリール、５〜２０員ヘテロアリール、Ｃ（Ｏ）−Ｒ４１、Ｃ（Ｏ）−ＮＲ４１Ｒ４２、Ｃ（Ｏ）−ＯＲ４１およびＣＮからなる群から選択される１つまたは２つの置換基Ｒ４で置換することができ、
ここで
Ｒ３１、Ｒ３２、Ｒ４１およびＲ４２は、互いに独立して、それぞれ、Ｈ、Ｃ１〜３０アルキル、Ｃ２〜３０アルケニル、Ｃ２〜３０アルキニル、Ｃ５〜１２シクロアルキル、Ｃ６〜１８アリールおよび５〜２０員ヘテロアリールからなる群から選択され、
ここで
Ｃ１〜３０アルキル、Ｃ２〜３０アルケニルおよびＣ２〜３０アルキニルは、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換することができ；かつＣ１〜３０アルキル、Ｃ２〜３０アルケニルおよびＣ２〜３０アルキニルの少なくとも２つのＣＨ２基（ただし、隣接するＣＨ２基ではない）はＯまたはＳによって置き換えることができ、
Ｃ５〜１２シクロアルキルは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ；かつＣ５〜１２シクロアルキルの１つまたは２つのＣＨ２基（ただし、隣接するＣＨ２基ではない）はＯ、Ｓ、ＯＣ（Ｏ）、ＣＯ、ＮＲｉまたはＮＲｉ−ＣＯによって置き換えることができ、
Ｃ６〜１８アリールおよび５〜２０員ヘテロアリールは、Ｃ１〜２０アルキル、Ｃ２〜２０アルケニル、Ｃ２〜２０アルキニル、Ｃ５〜８シクロアルキル、Ｃ６〜１４アリール、５〜１４員ヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換することができ、
ここで
ＲＳｉｖ、ＲＳｉｗおよびＲＳｉｘは、互いに独立して、Ｈ、Ｃ１〜２０アルキル、Ｃ２〜２０アルケニル、Ｃ２〜２０アルキニル、Ｃ５〜６シクロアルキル、フェニルおよびＯ−Ｓｉ（ＣＨ３）３からなる群から選択され、
ＲｉおよびＲｊは、Ｈ、Ｃ１〜２０アルキル、Ｃ２〜２０アルケニル、Ｃ２〜２０アルキニル、Ｃ５〜８シクロアルキル、Ｃ６〜１４アリールおよび５〜１４員ヘテロアリールからなる群から独立して選択され、
ここで
Ｃ１〜２０アルキル、Ｃ２〜２０アルケニルおよびＣ２〜２０アルキニルは、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ５〜８シクロアルキルは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換することができ；
Ｃ６〜１４アリールおよび５〜１４員ヘテロアリールは、Ｃ１〜１０アルキル、Ｃ２〜１０アルケニル、Ｃ２〜１０アルキニル、Ｃ５〜６シクロアルキル、Ｃ６〜１０アリール、５〜１０員ヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換することができ；
ここで
ＲｋおよびＲｌは、Ｈ、Ｃ１〜１０アルキル、Ｃ２〜１０アルケニルおよびＣ２〜１０アルキニルからなる群から独立して選択され、
ここで
Ｃ１〜１０アルキル、Ｃ２〜１０アルケニルおよびＣ２〜１０アルキニルは、ハロゲン、ＣＮおよびＮＯ２からなる群から選択される１〜５個の置換基で置換することができる］
と反応させる工程を含む、前記製造方法。
【請求項８】
式（２）、（２’）および（４）
【化１８】
2019501993.tif 000157
［前記式中、
Ｒ２、Ｒ２’、Ｑ、ＸおよびＲは請求項７で規定された通りであり、
Ｙは、それぞれ、Ｉ、Ｂｒ、ＣｌまたはＯ−Ｓ（Ｏ）２ＣＦ３であり、
ＺａおよびＺｂは請求項７に記載された通りの意味を有する］
の中間体。
【請求項９】
請求項１から６までのいずれか１項記載のポリマーを含む電子デバイス。
【請求項１０】
前記電子デバイスが有機電界効果トランジスタである、請求項９記載の電子デバイス。
【国際調査報告】
2019501993.tif 000158
2019501993.tif 000159
2019501993.tif 000160